(57)【要約】  本発明は、リグノセルロース材料、殊に木材、木質材料または木質材料を製造するための材料を効果物質で含浸するための方法に関する。本発明はまた、効果物質を含有する新規の組成物にも関する。方法は、以下の工程：ａ）少なくとも１つの効果物質を溶解したまたは分散した形において含有する液体配合物によりリグノセルロース材料を含浸する工程、およびｂ）工程ａ）の間または工程ａ）に引き続き、以下α）式ＣＨ２ＯＲ［式中、Ｒは水素またはＣ１〜Ｃ４−アルキルである］の少なくとも２つのＮに結合した基、および／または２つの窒素原子を架橋する１，２−ビスヒドロキシエタン−１，２−ジイル基を有する低分子化合物Ｖ、β）化合物Ｖの前縮合物およびγ）化合物Ｖと、Ｃ１〜Ｃ６−アルカノール、Ｃ２〜Ｃ６−ポリオールおよびオリゴアルキレングリコールの中から選択される少なくとも１つのアルコールとの反応生成物または混合物、の中から選択される、少なくとも１つの架橋性化合物を含有する硬化性の水性組成物で含浸する工程、およびｃ）工程ｂ）で得られた材料を、高められた温度にて処理する工程を包含する。【特許請求の範囲】
【請求項１】
リグノセルロース材料を効果物質で含浸するための方法であって、以下の工程：
ａ）少なくとも１つの効果物質を溶解したまたは分散した形において含有する液体配合物によりリグノセルロース材料を含浸する工程、および
ｂ）工程ａ）の間または工程ａ）に引き続き、以下
α）式ＣＨ２ＯＲ［式中、Ｒは水素またはＣ１〜Ｃ４−アルキルである］の少なくとも２つのＮに結合した基、および／または２つの窒素原子を架橋する１，２−ビスヒドロキシエタン−１，２−ジイル基を有する低分子化合物Ｖ、
β）化合物Ｖの前縮合物および
γ）化合物Ｖと、Ｃ１〜Ｃ６−アルカノール、Ｃ２〜Ｃ６−ポリオールおよびオリゴアルキレングリコールの中から選択される少なくとも１つのアルコールとの反応生成物または混合物、
の中から選択される、少なくとも１つの架橋性化合物を含有する硬化性の水性組成物で含浸する工程、および
ｃ）工程ｂ）で得られた材料を、高められた温度にて処理する工程、
を包含する、リグノセルロース材料を効果物質で含浸するための方法。
【請求項２】
効果物質を、着色剤、ＵＶ安定剤、酸化防止剤、殺真菌剤および殺虫剤の中から選択する、請求項１記載の方法。
【請求項３】
効果物質を水性組成物の形において使用し、該水性組成物中で効果物質は溶解したまたは分散した形において２０００ｎｍを上回らない粒径で存在する、請求項１または２記載の方法。
【請求項４】
工程ａ）で使用される組成物が、水相中で分散した少なくとも１つの顔料および／または顔料とは異なる分散した効果物質を５０〜２０００ｎｍの範囲の平均粒径で含有する、請求項３記載の方法。
【請求項５】
工程ａ）で使用される組成物が、アニオン性ポリマー分散剤および中性ポリマー分散剤の中から選択される少なくとも１つのポリマー分散剤を含有する、請求項４記載の方法。
【請求項６】
工程ａ）で使用される組成物が、効果物質を０．０１〜６０質量％の濃度で含有する、請求項１から５までのいずれか１項記載の方法。
【請求項７】
硬化性組成物の架橋性化合物を、
−  １，３−ビス（ヒドロキシメチル）−４，５−ジヒドロキシイミダゾリジン−２−オン、
−  Ｃ１〜Ｃ６−アルカノール、Ｃ２〜Ｃ６−ポリオールまたはオリゴアルキレングリコールで変性されている、１，３−ビス（ヒドロキシメチル）−４，５−ジヒドロキシイミダゾリジノン、
−  １，３−ビス（ヒドロキシメチル）尿素、
−  １，３−ビス（メトキシメチル）尿素；
−  １−ヒドロキシメチル−３−メチル尿素、
−  １，３−ビス（ヒドロキシメチル）イミダゾリジン−２−オン（ジメチロールエチレン尿素）、
−  １，３−ビス（ヒドロキシメチル）−１，３−ヘキサヒドロピリミジン−２−オン（ジメチロールプロピレン尿素）
−  １，３−ビス（メトキシメチル）−４，５−ジヒドロキシイミダゾリジン−２−オン（ＤＭｅＤＨＥＵ）、
−  テトラ（ヒドロキシメチル）アセチレンジ尿素
−  低分子メラミン−ホルムアルデヒド樹脂および
−  Ｃ１〜Ｃ６−アルカノール、Ｃ２〜Ｃ６−ポリオールまたはオリゴアルキレングリコールで変性されている低分子メラミン−ホルムアルデヒド樹脂（変性ＭＦ樹脂）
の中から選択する、請求項１から６までのいずれか１項記載の方法。
【請求項８】
水性の硬化性組成物中での架橋性化合物の濃度が、組成物の全質量に対して１〜６０質量％の範囲にある、請求項１から７までのいずれか１項記載の方法。
【請求項９】
水性組成物が、架橋性化合物の硬化を引き起こす触媒Ｋを付加的に含有する、請求項１から８までのいずれか１項記載の方法。
【請求項１０】
触媒Ｋを、金属ハロゲン化物、金属硫酸塩、金属硝酸塩、金属リン酸塩、金属テトラフルオロホウ酸塩の群からの金属塩；三フッ化ホウ素；ハロゲン化アンモニウム、硫酸アンモニウム、シュウ酸アンモニウムおよびリン酸二アンモニウムの群からのアンモニウム塩；有機カルボン酸、有機スルホン酸、ホウ酸、リン酸、硫酸および塩酸の中から選択する、請求項９記載の方法。
【請求項１１】
工程ｂ）を工程ａ）に続けて実施する、請求項１から１０までのいずれか１項記載の方法。
【請求項１２】
工程ａ）およびｂ）を同時に実施する、請求項１から１０までのいずれか１項記載の方法。
【請求項１３】
ｉ）少なくとも１つの溶解したまたは分散した効果物質および
ｉｉ）ｂ）以下から選択される少なくとも１つの架橋性化合物：
α）式ＣＨ２ＯＲ［式中、Ｒは水素またはＣ１〜Ｃ４−アルキルである］の少なくとも２つのＮに結合した基、および／または２つの窒素原子を架橋する１，２−ビスヒドロキシエタン−１，２−ジイル基を有する低分子化合物Ｖ、
β）化合物Ｖの前縮合物および
γ）化合物Ｖと、Ｃ１〜Ｃ６−アルカノール、Ｃ２〜Ｃ６−ポリオールおよびオリゴアルキレングリコールの中から選択される少なくとも１つのアルコールとの反応生成物または混合物、
を含有する水性組成物を使用する、請求項１２記載の方法。
【請求項１４】
５０℃を下回る温度にて含浸を行う、請求項１から１３までのいずれか１項記載の方法。
【請求項１５】
リグノセルロースの材料が木材または木質材料である、請求項１から１４までのいずれか１項記載の方法。
【請求項１６】
請求項１から１５までのいずれか１項記載の方法によって得られる、リグノセルロース材料。
【請求項１７】
ｉ）少なくとも１つの溶解したまたは分散した効果物質および
ｉｉ）以下から選択される少なくとも１つの架橋性化合物：
α）式ＣＨ２ＯＲ［式中、Ｒは水素またはＣ１〜Ｃ４−アルキルである］の少なくとも２つのＮに結合した基、および／または２つの窒素原子を架橋する１，２−ビスヒドロキシエタン−１，２−ジイル基を有する低分子化合物Ｖ、
β）化合物Ｖの前縮合物および
γ）化合物Ｖと、Ｃ１〜Ｃ６−アルカノール、Ｃ２〜Ｃ６−ポリオールおよびオリゴ−Ｃ２〜Ｃ４−アルキレングリコールの中から選択される少なくとも１つのアルコールとの反応生成物または混合物、
を含有する水性組成物。
【請求項１８】
効果物質が、着色剤、顔料、ＵＶ安定剤および酸化防止剤、殺真菌剤、殺虫剤の中から選択される、請求項１７記載の組成物。
【請求項１９】
水相中で分散した少なくとも１つの顔料および／または分散した効果物質を５０〜２０００ｎｍの範囲の平均粒径で含有する、請求項１８記載の組成物。
【請求項２０】
少なくとも１つのアニオン性ポリマー分散剤を付加的に含有する、請求項１９記載の組成物。
【請求項２１】
効果物質を０．１〜２０質量％の濃度で含有する、請求項１７から２０までのいずれか１項記載の組成物。
【請求項２２】
水相中で分散した少なくとも１つの顔料および／または分散した効果物質を５０〜２０００ｎｍの範囲の平均粒径で含有しかつアニオン性ポリマー分散剤および中性ポリマー分散剤の中から選択される少なくとも１つの分散剤を含有する、リグノセルロース材料を含浸するための水性の効果物質組成物の使用。
【請求項２３】
リグノセルロース材料が木材を包含する、請求項２２記載の使用。
【請求項２４】
リグノセルロース材料が無垢木材の本体である、請求項２３記載の使用。
【発明の詳細な説明】
【技術分野】
【０００１】
本発明は、リグノセルロース材料、殊に木材、木質材料または木質材料を製造するための材料を効果物質(Effektstoffe)で含浸するための方法に関する。本発明はまた、効果物質を含有する新規の組成物にも関する。
【０００２】
木材変色菌または木材分解菌に対して、効果物質、例えば着色剤、一方でまた作用物質(Wirkstoffe)で木材を含浸することは久しい以前から公知である（例えばＥ．−Ｈ．Ｐｏｍｍｅｒ"Ｗｏｏｄ−Ｗｏｏｄ  Ｐｒｅｓｅｒｖａｔｉｏｎ"、殊にＵｌｌｍａｎｎｓ  Ｅｎｃｙｃｌｏｐｅｄｉａ  ｏｆ  Ｉｎｄｕｓｔｒｉａｌ  Ｃｈｅｍｉｓｔｒｙ、第５版  ＣＤ−ＲＯＭ版、Ｗｉｌｅｙ−ＶＣＨ−Ｗｅｉｎｈｅｉｍ １９９７の中の第２章を参照のこと）。
【０００３】
ＤＥ３６２１８５６は、水性の着色剤配合物が圧力の適用によって木材本体の前部表面を介して木材中に導入される、木材を染色するための方法を記載する。着色剤は、目的に合わせて木材の維管束細胞の管腔を介して運搬され、それによって木材中に人工木目が作り出される。完全な含浸はこれによって達成されない。
【０００４】
ＤＥ４３１６２３４は、木材がまず水で湿らされ、次いで圧力の適用下で高温において染料水溶液で含浸され、引き続き温度の低下をともないながら複数の洗浄プロセスが実施される、木材の染料浸透を記載する。
【０００５】
しかしながら水溶性染料は、それが湿気の作用によって、例えば天候影響下で洗い落とされるという欠点を有する。原則的に顔料の使用により対処されるべきである。それというのもこれらは不溶性でありかつそれゆえ洗い落とされにくいからである。
【０００６】
出願人の独自の試験により今になって明らかになったことは、おそらく含浸剤中に含有される、製造に起因して木材中に残留する表面活性物質に基づき顔料のようなそれ自体不水溶性の効果物質も水の作用下で洗い落とされることである。これは効果物質の損失およびそのため所望された特性の減少につながり、または着色剤の場合においては、ほとんど魅力のない外観につながるのみならず、また環境汚染にもつながる。
【０００７】
ところで意想外にも、硬化を達成するために、効果物質で含浸されたリグノセルロース材料またはリグノセルロース材料が効果物質による含浸中に以下で定義された硬化性の水性組成物で含浸され、引き続きリグノセルロース材料が高められた温度にて処理される場合、効果物質が洗い落とされることを減少させることができるかまたはそれどころか回避できることが見つかった。
【０００８】
それに応じて本発明は、以下の工程：
ａ）少なくとも１つの効果物質を溶解したまたは分散した形において含有する液体配合物によりリグノセルロース材料を含浸する工程、および
ｂ）工程ａ）の間または工程ａ）に引き続き、以下
α）式ＣＨ２ＯＲ［式中、Ｒは水素またはＣ１〜Ｃ４−アルキルである］の少なくとも２つのＮに結合した基、および／または２つの窒素原子を架橋する１，２−ビスヒドロキシエタン−１，２−ジイル基を有する低分子化合物Ｖ、
β）化合物Ｖの前縮合物および
γ）化合物Ｖと、Ｃ１〜Ｃ６−アルカノール、Ｃ２〜Ｃ６−ポリオールおよびオリゴアルキレングリコールの中から選択される少なくとも１つのアルコールとの反応生成物または混合物、
の中から選択される、少なくとも１つの架橋性化合物を含有する硬化性の水性組成物で含浸する工程、および
ｃ）工程ｂ）で得られた材料を、高められた温度にて処理する工程、
を包含する、リグノセルロース材料を効果物質で含浸するための方法に関する。
【０００９】
本発明による方法は、相当数の利点と結び付いている。該方法は、効果物質によるリグノセルロース材料の均一な含浸およびまた大きいサイズの原材料の場合にもリグノセルロース材料中における効果物質の均一な分布を可能にする。従来技術から公知の効果物質で処理されたリグノセルロース材料とは異なって、効果物質の浸出(Ausbluten)は、有機溶媒および／または湿気の作用に際してずっと低い程度においてしか生じないかまたは全く生じない。それゆえ本発明の対象はまた、本発明による方法によって得られるリグノセルロース材料である。
【００１０】
本発明による方法は従来技術の多数の方法と違って、任意のリグノセルロースの材料を効果物質で含浸するのに適しており、その際、リグノセルロース材料は任意の寸法を有してよい。殊に、本発明による方法は木材を含浸するのに適している。本発明による方法は、微粒状材料、例えば繊維、切りくず(Spaene)、ストランド、チップ、小片等、厚み≦５ｍｍ、殊に≦１ｍｍを有する平面状の薄い材料、例えば張り板(Furniere)を含浸するのと同様にまた、殊に最小寸法１ｍｍを上回る、殊に＞５ｍｍ、特に≧１０ｍｍを有する大きいサイズの部材を含浸することも可能にする。本発明による方法によって、これらの材料の場合にも大きい寸法の場合にも効果物質による均一な含浸が材料の全断面を介して達成される。
【００１１】
本発明による方法は、殊に木材または木質材料を含浸するのに、特に無垢木材(Vollholz)もしくは中実木材(Massivholz)を含浸するのに適している。適しているのは、原則的に全ての木材種、殊に、水をその乾燥質量の少なくとも３０％、殊に少なくとも５０％吸収しうるもの、およびとりわけ有利には、ＤＩＮ ＥＮ ３５０−２に従う含浸性等級(Traenkbarkeitsklassen)１および２に分類されるものである。例えばこれに含まれるものは、針葉樹の木材、例えばマツ（マツ類）、トウヒ、ベイマツ、カラマツ、カサマツ、モミ、グランドモミ、スギ、ヨーロッパハイマツ、ならびに広葉樹の木材、例えばカエデ、ハードメープル、アカシア、アイオン(Ayons)、カバノキ、セイヨウナシ、ブナノキ、オーク、ハンノキ、ヤマナラシ、トネリコ、ソルブストルミナリス、ハシバミ、クマシデ、サクラ、クリ、シナノキ、アメリカ産クルミの木、ポプラ、オリーブ、ハリエンジュ、ニレ、クルミ、ゴムノキ、ゼブラノ、ヤナギ、トルコガシ等である。適しているのはまた、すでに硬化性化合物で含浸されておりかつ硬化された木材である。本発明による利点は、殊に以下の木材の場合に効果を発揮する：ブナノキ、トウヒ、マツ、ポプラ、トネリコおよびカエデ。それゆえ本発明の有利な一実施態様は、効果物質による木材もしくは木質材料の含浸に関し、その際、木材成分は前に挙げた木材種の中から選択される。
【００１２】
本発明による方法は、木材とは異なる他のリグノセルロース材料、例えば天然繊維物質、例えばタケ、バガス、綿の茎(Baumwollstaengel)、ジュート、サイザル、ワラ、アマ、ココナッツ繊維、バナナ繊維、ヨシ、例えばススキ、ラミー、麻、マニラ麻、エスパルト（アフリカハネガヤ）、米殻(Reisschale)およびコルクの含浸にも適している。
【００１３】
"効果物質"という概念は、ここでおよび以下において有機材料と同様にまた無機材料も包含し、それらはリグノセルロース材料に、それが未処理の形において有さないかまたは不完全にしか有さない特性、例えば色彩、改善された酸化安定性またはＵＶ安定性、また一方で木材腐朽菌または昆虫に対する耐性も付与する。それに応じて効果物質とは、殊に染料および顔料を含めた着色剤、ＵＶ安定剤、酸化防止剤、殺真菌剤(Fungizide)および／または殺虫剤である。
【００１４】
本発明に従って効果物質は液体配合物の形において使用され、それは効果物質を溶解したまたは分散したもしくは懸濁した形において含有する。効果物質の液体配合物は溶媒ベースであるかまたは水ベースであってよく、その際、水ベースの配合物が有利である。溶媒ベースとはこの文脈において、組成物の液体成分が主として、すなわち液体成分に対して少なくとも６０質量％の有機溶媒を包含するという意味である。水ベースとはこの文脈において、組成物の液体成分が主として、すなわち液体成分に対して少なくとも６０質量％の、殊に少なくとも８０質量％の水を包含するという意味である。本発明に従って水ベースの配合物が有利である。
【００１５】
リグノセルロース材料中への効果物質の均一な浸透を達成するために有利であるのは、効果物質が組成物中で、殊に水性組成物中で溶解したまたは分散した形において２０００ｎｍ未満および殊に１０００ｎｍ未満の粒径で存在する場合である。
【００１６】
本発明の有利な一実施態様に従って工程ａ）で使用される組成物は、水相中で分散した少なくとも１つの顔料および／または分散した効果物質を５０〜２０００ｎｍおよび殊に５０〜１０００ｎｍの範囲の平均粒径で含有する水性ベースの組成物である。
【００１７】
この際、この組成物が少なくとも１つのアニオン性ポリマー分散剤を含有する場合に有利であることが判明した。リグノセルロース材料を含浸するためのこの種の組成物の使用は新規でありかつ同様に本発明の対象である。これらの組成物によってとりわけ均一な染色が、張り板のような微粒状または薄い材料の場合のみならず、また５ｍｍを上回る、殊に１０ｍｍを上回る最小寸法を有する無垢木材もしくは中実木材の場合にも達成される。殊に、浸透深さ＞１０ｍｍまたは＞２０ｍｍひいてはまた４０ｍｍまたはそれを上回る最小寸法を有する非常に大きい木材部材の一様な含浸も達成される。
【００１８】
アニオン性ポリマー分散剤として、アニオン変性ポリウレタンと同様またモノエチレン性不飽和モノマーのアニオン性ホモポリマーおよびコポリマーも考慮に値する。アニオン性基はホスフェート基、ホスホネート基、カルボキシレート基、またはスルホネート基であり、その際、これらの基は酸の形においても存在してよい。酸基が中性化された形において存在する限り、これらのポリマーは相応する対イオンを有する。典型的な対イオンは、アルカリ金属、例えばナトリウム、カリウムまたはリチウムならびにアンモニウムまたはプロトン化された第一級、第二級または第三級アミンのカチオンである。
【００１９】
ポリマーのアニオン性分散剤の分子量は、典型的には８００〜１０００００ダルトンの範囲、殊に１０００〜２００００ダルトンの範囲（数平均Ｍｎ）もしくは１０００〜２５００００の範囲および１８００〜１０００００の範囲（質量平均Ｍｗ）にある。
【００２０】
第一の有利な一実施態様に従ってアニオン性分散剤は、モノエチレン性不飽和カルボン酸のホモポリマーまたはコポリマー、殊に、付加的にコモノマーとして中性ビニルモノマーを重合して含有してよいモノエチレン性不飽和モノカルボン酸および／またはエチレン性不飽和ジカルボン酸のホモポリマーまたはコポリマー、または塩を含めたそれらのアルコキシル化生成物である。
【００２１】
カルボキシル基含有モノエチレン性不飽和モノマーのための例は、
−モノカルボン酸、例えばアクリル酸、メタクリル酸およびクロトン酸；
−ジカルボン酸、例えばマレイン酸、無水マレイン酸、マレイン酸モノエステル、マレイン酸モノアミド、マレイン酸と、アミンオキシド基含有誘導体へと酸化されていてよいジアミンとの反応生成物、およびフマル酸であって、
その際、マレイン酸、無水マレイン酸およびマレイン酸モノアミドが有利である；
適切な中性コモノマーは、殊にモノエチレン性不飽和中性モノマー、例えば：
−ビニル芳香族化合物、例えばスチレン、メチルスチレンおよびビニルトルエン；
−オレフィンおよびジエン、例えばエチレン、プロピレン、イソブテン、ジイソブテンおよびブタジエン；
−ビニルエーテル、例えばポリエチレングリコールモノビニルエーテルおよびオクタデシルビニルエーテル；
−直鎖状または分岐鎖状の脂肪族モノカルボン酸のビニルエステル、例えばビニルアセテート、ビニルプロピオネート、ビニルラウレート、ビニルステアレートおよびビニルバーサテート(Vinylversatate)；
−モノエチレン性不飽和モノカルボン酸のアルキルエステル、シクロアルキルエステルおよびアリールエステル、殊にアクリル酸エステルおよびメタクリル酸エステル、例えばメチル−、エチル−、プロピル−、イソプロピル−、ブチル−、ペンチル−、ヘキシル−、２−エチルヘキシル−、ノニル−、ラウリル−およびヒドロキシエチル−（メタ）アクリレートならびにフェニル−、ナフチル−およびベンジル（メタ）アクリレート：
モノエチレン性不飽和ジカルボン酸のジアルキルエステル、例えばジメチル−、ジエチル−、ジプロピル−、ジ−イソプロピル−、ジブチル−、ジペンチル−、ジヘキシル−、ジ−２−エチルヘキシル−、ジノニル−、ジラウリル−およびジ−２−ヒドロキシエチルマレイネートおよび−フマレート；ビニルピロリドン；
−アクリロニトリルおよびメタクリロニトリルであって、
その際、スチレン、イソブテン、ジイソブテン、アクリル酸エステルおよびポリエチレングリコールモノビニルエーテルが有利なコモノマーである。
【００２２】
有利なホモポリマーのための例として、殊にポリアクリル酸が挙げられるべきである。
【００２３】
記載されたモノマーのコポリマーは、２つ以上の、殊に３つの異なるモノマーから構成されていてよい。ランダムコポリマー、交互コポリマー、ブロックコポリマーおよびグラフトコポリマーが存在してよい。有利なコポリマーとして、そのつど付加的なモノマー成分としてアクリル酸エステルおよび／またはマレイン酸エステルを含有してよい、スチレン／アクリル酸−、アクリル酸／マレイン酸−、アクリル酸／メタクリル酸−、ブタジエン／アクリル酸−、イソブテン／マレイン酸−、ジイソブテン／マレイン酸−およびスチレン／マレイン酸−コポリマーが挙げられる。
【００２４】
有利には、アルコキシル化されなかったホモポリマーおよびコポリマーのカルボキシル基は、水溶性を保証するために少なくとも部分的に塩の形において存在する。適しているのは、例えばアルカリ金属塩、例えばナトリウム塩およびカリウム塩、およびアンモニウム塩である。
【００２５】
通常、アルコキシル化されなかった分散剤は１０００〜２５００００の平均分子量Ｍｗを有する（質量平均）。個々のポリマーのためにとりわけ適した分子量範囲は、当然のことながらそれらの組成物に依存する。例えば、以下で種々のポリマーに関して分子量が記載される：ポリアクリル酸：９００〜２５００００のＭｗ；スチレン／アクリル酸−コポリマー：１０００〜５００００のＭｗ；アクリル酸／メタクリル酸−コポリマー：１０００〜２５００００のＭｗ；アクリル酸／マレイン酸−コポリマー：２０００〜７００００のＭｗ。
【００２６】
これらのホモポリマーおよびコポリマー自体の他に、それらのアルコキシル化生成物もアニオン性ポリマー分散剤として適しておりかつ有利である。これは特に、部分的にポリ−Ｃ２〜Ｃ３−アルキレンエーテルアルコールでエステル化されたポリマーと理解される。一般にこれらのポリマーのエステル化度は３０〜８０モル％である。
【００２７】
エステル化のために適しているのは、殊にポリ−Ｃ２〜Ｃ３−アルキレンエーテルアルコール自体、有利にはポリエチレングリコールおよびポリエチレン／プロピレングリコール、ならびにそれらの片末端封鎖された誘導体、特に相応するモノエーテル、例えばモノアリールエーテル、例えばモノフェニルエーテル、および殊にモノ−Ｃ１〜Ｃ２８−アルキルエーテル、例えば脂肪アルコールでエーテル化されたエチレングリコールおよびプロピレングリコール、および、例えば相応するポリエーテルアルコールの末端ＯＨ基の転移によってかまたは、有利には第一級脂肪族アミンへのアルキレンオキシドの重付加によって製造可能なポリエーテルアミンである。その際、有利なのはポリエチレングリコール、ポリエチレングリコールモノエーテルおよびポリエーテルアミンである。使用されるポリエーテルアルコールおよびそれらの誘導体の平均分子量Ｍｎは、通常２００〜１００００である。
【００２８】
この種のアニオン性表面活性剤も同様に公知でありかつ、例えばＳｏｋａｌａｎ（Ｒ）（ＢＡＳＦ）、Ｊｏｎｃｒｙｌ（Ｒ）（Ｊｏｈｎｓｏｎ  Ｐｏｌｙｍｅｒ）、Ａｌｃｏｓｐｅｒｓｅ（Ｒ）（ＡＬｃｏ）、Ｇｅｒｏｐｏｎ（Ｒ）（Ｒｈｏｄｉａ）、Ｇｏｏｄ−Ｒｉｔｅ（Ｒ）（Ｇｏｏｄｒｉｃｈ）、Ｎｅｏｒｅｓｉｎ（Ｒ）（Ａｖｅｃｉａ）、Ｏｒｏｔａｎ（Ｒ）およびＭｏｒｅｚ（Ｒ）（Ｒｏｈｍ  ＆  Ｈａａｓ）、Ｄｉｓｐｅｒｂｙｋ（Ｒ）（Ｂｙｋ）ならびにＴｅｇｏｓｐｅｒｓ（Ｒ）（Ｇｏｌｄｓｃｈｍｉｄｔ）の名称で商業的に得られる。
【００２９】
さらに他の有利な一実施態様において、分散した効果物質の水ベースの組成物は、水溶性もしくは水分散性のポリウレタンをベースとする、殊に非イオン性またはアニオン性に変性されているポリエーテルウレタンをベースとする少なくとも１つの分散剤を含有する。これは多価イソシアネート（Ｉ）、例えばジイソシアネートまたはトリイソシアネートと、場合によりアニオン性基、殊にカルボキシル基を有する多官能性の、殊に二官能性のイソシアネート反応性化合物ＲＩとの水溶性もしくは水分散性の反応生成物と理解される。水溶性／水分散性ポリウレタンの分子量は、典型的には１０００〜２５００００の範囲にある（質量平均）。
【００３０】
殊に、多価イソシアネートＩとして、３つまたは４つのイソシアネート基を有する化合物との組み合わせにおいても使用されうるジイソシアネートが適している。
【００３１】
有利な化合物Ｉのための例として：２，４−トルイレンジイソ−シアネート（２，４−ＴＤＩ）、４，４'−ジフェニルメタンジイソシアネート（４，４'−ＭＤＩ）、ｐ−キシレンジイソシアネート、１，４−ジイソシアナトベンゼン、テトラメチルキシリレンジイソシアネート（ＴＭＸＤＩ）、２，４'−ジフェニルメタンジイソシアネート（２，４'−ＭＤＩ）およびトリイソシアナトトルエンならびにイソホロンジイソシアネート（ＩＰＤＩ）、２−ブチル−２−エチルペンタメチレンジイソシアネート、テトラメチレンジイソシアネート、ヘキサメチレンジイソシアネート、ドデカメチレンジイソシアネート、２，２−ビス（４−イソシアナトシクロヘキシル）プロパン、トリメチルヘキサンジイソシアネート、２−イソシアナトプロピルシクロヘキシルイソシアネート、２，４，４−および２，２，４−トリメチルヘキサメチレンジイソシアネート、２，４'−メチレンビス（シクロヘキシル）ジイソシアネート、ｃｉｓ−シクロヘキサン−１，４−ジイソシアネート、ｔｒａｎｓ−シクロヘキサン−１，４−ジイソシアネートおよび４−メチルシクロヘキサン−１，３−ジイソシアネート（Ｈ−ＴＤＩ）およびそれらの混合物が挙げられる。
【００３２】
イソシアネート反応性の有機化合物（ＲＩ）として、原則的に、イソシアネート基と結合形成下で反応する少なくとも２つの官能基、例えばヒドロキシル基、第一級アミノ基およびＳＨ基を有する全ての化合物が適している。有利な化合物ＲＩは、１分子当たり２つのヒドロキシル基を有する。
【００３３】
化合物ＲＩは、１分子当たり１つだけのイソシアネート反応性基、例えばヒドロキシル基を有する化合物ＲＩ'と組み合わせても使用されうる。
【００３４】
化合物ＲＩのための例は、ポリエーテルジオール、ポリエステルジオール、ポリラクトンジオール（ラクトンベースのポリエステルジオール）、ポリカーボネート−ジオール、１２個までのＣ原子を有するジオールおよびトリオール、ジヒドロキシカルボン酸、ジヒドロキシスルホン酸、ジヒドロキシホスホン酸およびポリカーボネートジオールが挙げられる。
【００３５】
例えば適切なポリエーテルジオールは、エチレンオキシド、プロピレンオキシドおよびブチレンオキシドのようなＣ２〜Ｃ４−アルキレンオキシド、テトラヒドロフラン、スチレンオキシドおよび／またはエピクロロヒドリンのホモポリマーおよびコポリマーである。有利なポリエーテルジオールは、ポリエチレングリコール、ポリプロピレングリコール、ポリ（エチレンオキシド−ｃｏ−プロピレンオキシド）ポリブチレングリコールおよびポリテトラヒドロフランである。ポリエーテルジオールの分子量Ｍｎは、有利には２５０〜５０００、とりわけ有利には５００〜２５００である。
【００３６】
ポリエステルジオールとして、殊にジオールとジカルボン酸とのＯＨ末端反応生成物が考慮に入れられる。適切なジカルボン酸のための例は、有利には３〜１２個のＣ原子を有する脂肪族ジカルボン酸、例えばコハク酸、グルタル酸、アジピン酸、コルク酸、アゼライン酸、セバシン酸、１，１２−ドデカンジカルボン酸、マレイン酸、フマル酸、イタコン酸、ならびに芳香族および脂環式ジカルボン酸、例えばフタル酸、イソフタル酸、テレフタル酸である。ジカルボン酸の代わりにまたそれらのエステル、殊にそれらのメチルエステル、またはそれらの無水物、例えば無水マレイン酸、無水フタル酸、無水テトラヒドロフタル酸、無水ヘキサヒドロフタル酸、無水テトラクロロフタル酸またはｅｎｄｏ−無水メチレンテトラヒドロフタル酸も使用されうる。ジオールとして、殊に飽和および不飽和の脂肪族および脂環式ジオールが適している。とりわけ有利な脂肪族α，ω−ジオールは分岐鎖状でありかつ２〜１２個、殊に２〜８個、特に２〜４個のＣ原子を有する。有利な脂環式ジオールはシクロヘキサンから誘導される。とりわけ適切なジオールのための例は：エチレングリコール、プロピレングリコール、１，３−プロパンジオール、１，４−ブタンジオール、２−メチルプロパン−１，３−ジオール、１，５−ペンタンジオール、ネオペンチルグリコール、１，６−ヘキサンジオール、１，８−オクタンジオール、１，１０−デカンジオール、１，１２−ドデカンジオール、ｃｉｓ−およびｔｒａｎｓ−ブト−２−エン−１，４−ジオール、２−ブチン−１，４−ジオールおよびｃｉｓ−およびｔｒａｎｓ−１，４−ジ（ヒドロキシメチル）シクロヘキサンである。ポリエステルジオールの分子量Ｍｎは、有利には３００〜５０００である。
【００３７】
イソシナネート反応性化合物ＲＩとして適しているラクトンベースのポリエステルジオールは、４〜２２個、有利には４〜８個のＣ原子を有する脂肪族の飽和分岐鎖ω−ヒドロキシカルボン酸、有利には、例えばγ−ヒドロキシ酪酸およびδ−ヒドロキシ吉草酸の反応生成物である。
【００３８】
イソシナネート反応性化合物として、さらに前記ジオール、殊に飽和および不飽和の脂肪族および脂環式ジオールが適しており、その際、上と同じ有利なものが適用される。
【００３９】
同様にイソシアネート反応性化合物ＲＩとして適しているのは、２つを上回るＯＨ基、例えばトリオールを有するポリオールであり、これは３〜１２個、特に３〜８個のＣ原子を有する。とりわけ適切なトリオールのための例はトリメチロールプロパンである。
【００４０】
当然のことながらアニオン変性ポリウレタンは、前で言及したようにアニオン性基、殊にカルボキシル基を有する。この種の基は、付加的に少なくとも１つのアニオン性基を有するイソシアネート反応性化合物ＲＩ'を用いた製造に際して、適切にポリウレタン中に組み入れられる。これらのタイプの適切な化合物は、ジヒドロキシカルボン酸、例えば、有利には４〜１４個のＣ原子を有する脂肪族飽和ジヒドロキシカルボン酸である。このジヒドロキシカルボン酸のためのとりわけ有利な例はジメチロールプロピオン酸（ＤＭＰＡ）である。さらに、相応するジヒドロキシスルホン酸およびジヒドロキシホスホン酸、例えば２，３−ジヒドロキシプロパンホスホン酸が適している。
【００４１】
ポリウレタン中へのアニオン性基の導入は、１つだけのイソシアネート反応性基および少なくとも１つのアニオン性基を有するイソシアネート反応性化合物を使用することによっても行われうる。例として、殊に脂肪族、脂環式、芳香脂肪族または芳香族モノヒドロキシカルボン酸およびモノヒドロキシスルホン酸が挙げられる。
【００４２】
ポリウレタンベースの分散剤は、化合物Ｉ、ＲＩおよび場合によりＲＩ'の反応によって製造され、その際、イソシアネート基対ヒドロキシル基のモル比は一般に２：１〜１：２、有利には１．２：１〜１：１．２である。殊に、アニオン性ポリウレタンは遊離イソシアネート基を有さない。
【００４３】
この種の表面活性ポリウレタンは公知でありかつ、例えばＢｏｒｃｈｉ（Ｒ）ＧＥＮ ＳＮ９５（Ｂｏｒｃｈｅｒｓ）の名称で商業的に得られる。
【００４４】
分散した効果物質の有利な水性配合物は、少なくとも１つのアニオン性分散剤および／またはポリウレタンを包含する。
【００４５】
分散した効果物質の水性配合物が付加的に少なくとも１つのさらに他の表面活性物質を含有する場合、有利でありうる。この際、有利なのはポリエーテル構造を有する非イオン性の水溶性表面活性物質、殊に１つ以上のポリエチレンオキシド基を有するものである。このための適切な例は、Ｃ２〜Ｃ４−アルキレンオキシドのホモポリマーおよびコポリマー、殊にポリエチレンオキシド、ポリプロピレンオキシド、ポリ（エチレンオキシド−ｃｏ−プロピレンオキシド）、Ｃ２〜Ｃ４−アルキレンオキシドとスチレンオキシドとのコポリマー、殊にポリプロピレンオキシド−およびポリエチレンオキシドブロックを有するブロックコポリマーまたはポリ（フェニルエチレンオキシド）−およびポリエチレンオキシドブロックを有するブロックコポリマーならびにこれらのアルキレンオキシドのランダムコポリマーである。
【００４６】
それ以外に適しているのは、ポリ−Ｃ２〜Ｃ４−アルキレンオキシド、殊にポリエチレンオキシド、ポリプロピレンオキシドおよびポリ（エチレンオキシド−ｃｏ−プロピレンオキシド）であり、それらは相応するＣ２〜Ｃ４−アルキレンオキシドの、一官能性または多官能性の開始剤分子による、例えば飽和または不飽和の脂肪族および芳香族アルコール、例えばフェノールまたはナフトール、それらはまたそのつどアルキル、殊にＣ１〜Ｃ１２−アルキル、有利にはＣ４〜Ｃ１２−もしくはＣ１〜Ｃ４−アルキルによって置換されていてよい、飽和または不飽和の脂肪族および芳香族アミン、飽和または不飽和の脂肪族カルボン酸およびカルボン酸アミドによる反応によって製造される。通常、開始剤分子１モル当たり１〜３００モル、有利には３〜１５０モルのアルキレンオキシドが使用される。
【００４７】
その際、適切な脂肪族アルコールは一般に６〜２６個のＣ原子、有利には８〜１８個のＣ原子を含有し、かつ非分岐鎖状、分岐鎖状または環状に構成されていてよい。例として、オクタノール、ノナノール、デカノール、イソデカノール、ウンデカノール、ドデカノール、２−ブチルオクタノール、トリデカノール、イソトリデカノール、テトラデカノール、ペンタデカノール、ヘキサデカノール（セチルアルコール）、２−ヘキシルデカノール、ヘプタデカノール、オクタデカノール（ステアリルアルコール）、２−ヘプチルウンデカノール、２−オクチルデカノール、２−ノニルトリデカノール、２−デシルテトラデカノール、オレイルアルコールおよび９−オクタデカノールならびにまたこれらのアルコールの混合物、例えばＣ８／Ｃ１０−、Ｃ１３／Ｃ１５−およびＣ１６／Ｃ１８−アルコール、およびシクロペンタノールおよびシクロヘキサノールも挙げられる。とりわけ関心が持たれるのは、脂肪分解および還元によって天然原料から取得される飽和および不飽和の脂肪アルコール、およびオキソ合成法からの合成脂肪アルコールである。通常、これらのアルコールのアルキレンオキシド付加物は２００〜５０００の平均分子量Ｍｎを有する。
【００４８】
上記の芳香族アルコールのための例として、非置換のフェノールおよびα−およびβ−ナフトールの他に、ヘキシルフェノール、ヘプチルフェノール、オクチルフェノール、ノニルフェノール、イソノニルフェノール、ウンデシルフェノール、ドデシルフェノール、ジ−およびトリブチルフェノールおよびジノニルフェノールが挙げられる。
【００４９】
適切な脂肪族アミンは、上に記載された脂肪族アルコールに相当する。ここでも、有利には１４〜２０個のＣ原子を有する飽和および不飽和の脂肪アミンが特別な意味を有する。芳香族アミンとして、例えばアニリンおよびその誘導体が挙げられる。
【００５０】
脂肪族カルボン酸として、殊に、有利には１４〜２０個のＣ原子を含有する飽和および不飽和の脂肪酸、および水素化された、部分水素化されたおよび水素化されなかった樹脂酸ならびにまた多価カルボン酸、例えばマレイン酸のようなジカルボン酸も適している。
【００５１】
適切なカルボン酸アミドは、これらのカルボン酸から誘導される。
【００５２】
一価のアミンおよびアルコールのアルキレンオキシド付加物の他に、少なくとも二官能性のアミンおよびアルコールのアルキレンオキシド付加物に極めて関心が持たれる。
【００５３】
少なくとも二官能性のアミンとして二価〜五価のアミンが有利であり、それらは殊に式Ｈ２Ｎ−（Ｒ１−ＮＲ２）ｎ−Ｈ（Ｒ１：Ｃ２〜Ｃ６−アルキレン；Ｒ２：水素またはＣ１〜Ｃ６−アルキル；ｎ：１〜５、その際、ｎは同じであるかまたは異なっていてよい）に相当する。個別的に例えば以下のものが挙げられる：エチレンジアミン、ジエチレントリアミン、トリエチレンテトラミン、テトラエチレンペンタミン、プロピレンジアミン−１，３、ジプロピレントリアミン、１，４，８−トリアザオクタン(Triazaoctan)、１，５，８，１２−テトラアザドデカン、ヘキサメチレンジアミン、ジヘキサメチレントリアミン、１，６−ビス−（３−アミノプロピルアミノ）へキサンおよびＮ−メチルジプロピレントリアミンおよびポリエチレンイミン（Ｌｕｐａｓｏｌ（Ｒ）ＢＡＳＦの商標）、その際、ヘキサメチレンジアミンおよびジエチレントリアミンがとりわけ有利でありかつエチレンジアミンが極めて有利である。
【００５４】
有利には、これらのアミンはまずプロピレンオキシドと反応させられ、引き続きエチレンオキシドと反応させられる。通常、エチレンオキシドのブロックコポリマーの含有率は約１０〜９０質量％である。
【００５５】
多価アミンをベースとするブロックコポリマーは、一般に１０００〜４００００、有利には１５００〜３００００の平均分子量Ｍｎを有する。
【００５６】
少なくとも二官能性のアルコールとして、二価〜五価のアルコールが有利である。例えば、Ｃ２〜Ｃ６−アルキレングリコールおよび相応するジアルキレングリコールおよびポリアルキレングリコール、例えばエチレングリコール、プロピレングリコール−１，２および−１，３、ブチレングリコール−１，２および−１，４、ヘキシレングリコール−１，６、ジプロピレングリコールおよびポリエチレングリコール、グリセリンおよびペンタエリトリットが挙げられ、その際、エチレングリコールおよびポリエチレングリコールがとりわけ有利でありかつプロピレングリコールおよびジプロピレングリコールが極めて有利である。
【００５７】
少なくとも二官能性のアルコールのとりわけ有利なアルキレンオキシド付加物は、中心部のポリプロピレンオキシドブロックを有し、つまりプロピレングリコールまたはポリプロピレングリコールから出発し、それはまずさらに他のプロピレンオキシドと反応させられ、次いでエチレンオキシドと反応させられる。通常、エチレンオキシドのブロックコポリマーの含有率は１０〜９０質量％である。
【００５８】
多価アルコールをベースとするブロックコポリマーは、一般的に１０００〜２００００、有利には１０００〜１５０００の平均分子量Ｍｎを有する。
【００５９】
この種のアルキレンオキシドブロックコポリマーは公知でありかつ、例えばＴｅｔｒｏｎｉｃ（Ｒ）およびＰｌｕｒｏｎｉｃ（Ｒ）（ＢＡＳＦ）の名称で商業的に得られる。
【００６０】
非イオン性表面活性物質には、典型的には１５００ダルトンを下回るおよび頻繁に８００ダルトンを下回る分子量（数平均）を有しかつ、以下で非イオン性乳化剤とも呼ばれる低分子物質も含まれる。非イオン性乳化剤は当業者に公知であり、例えばＵｌｌｍａｎｎｓ  Ｅｎｃｙｃｌｏｐｅｄｉａ  ｏｆ  Ｉｎｄｕｓｔｒｉａｌ  Ｃｈｅｍｉｓｔｒｙ、第５版  ＣＤ−ＲＯＭ版、Ｗｉｌｅｙ−ＶＣＨ、Ｗｅｉｎｈｅｉｍ １９９７、Ｅｍｕｌｓｉｆｉｅｒｓ、第７章から公知である。
【００６１】
殊に、例示的な非イオン性乳化剤は、３〜５０および特に５〜３０の範囲のエトキシル化度を有するエトキシル化されたＣ８〜Ｃ２０−アルカノールならびに３〜５０および特に５〜３０の範囲のエトキシル化度を有するエトキシル化されたＣ４〜Ｃ２０−アルキルフェノールである。
【００６２】
その他に、表面活性物質は僅かな量において低分子のアニオン性乳化剤も包含してよい。これには殊に、Ｃ６〜Ｃ２０−アルカノール、Ｃ４〜Ｃ２０−アルキルフェノールの酸性のリン酸エステル、ホスホン酸エステル、硫酸エステルおよび／またはスルホン酸エステルをベースとする、さらに、上に記載されたポリエーテルとリン酸、五酸化リンおよびホスホン酸もしくは硫酸およびスルホン酸との前記の反応生成物をベースとする乳化剤である。この際、ポリエーテルは、相応するリン酸モノ−または−ジエステルおよびホスホン酸エステルもしくは硫酸モノエステルおよびスルホン酸エステルに変えられる。これらの酸性エステルは、有利には水溶性塩の形において、殊にアルカリ金属塩、特にナトリウム塩、およびアンモニウム塩として存在するが、しかしながらそれらは遊離酸の形においても使用されうる。
【００６３】
有利なホスフェートおよびホスホネートは、特にアルコキシル化された、殊にエトキシル化された脂肪アルコールおよびオキソアルコール、アルキルフェノール、脂肪アミン、脂肪酸および樹脂酸から誘導され、有利なスルフェートおよびスルホネートは、殊にアルコキシル化された、特にエトキシル化された脂肪アルコール、アルキルフェノールおよびアミン、また多価アミン、例えばヘキサメチレンジアミンをベースとする。
【００６４】
この種のアニオン性表面活性剤は公知でありかつ、例えばＮｅｋａｌ（Ｒ）（ＢＡＳＦ）、Ｔａｍｏｌ（Ｒ）（ＢＡＳＦ）、Ｃｒｏｄａｆｏｓ（Ｒ）（Ｃｒｏｄａ）、Ｒｈｏｄａｆａｃ（Ｒ）（Ｒｈｏｄｉａ）、Ｍａｐｈｏｓ（Ｒ）（ＢＡＳＦ）、Ｔｅｘａｐｏｎ（Ｒ）（Ｃｏｇｎｉｓ）、Ｅｍｐｉｃｏｌ（Ｒ）（Ａｌｂｒｉｇｈｔ  ＆  Ｗｉｌｓｏｎ）、Ｍａｔｅｘｉｌ（Ｒ）（ＩＣＩ）、Ｓｏｐｒｏｐｈｏｒ（Ｒ）（Ｒｈｏｄｉａ）およびＬｕｔｅｎｓｉｔ（Ｒ）（ＢＡＳＦ）から商業的に得られる。
【００６５】
一般に前記のポリマー分散剤の割合は、分散した固体に対して５〜１００質量％となりかつ、殊に、分散した固体に対して１０〜８０質量％となる。
【００６６】
本発明の第一の有利な実施態様において工程ａ）で使用される組成物は、少なくとも１つの着色剤、殊に顔料を、場合により１つ以上のさらに他の効果物質、殊に可溶性染料との組み合わせにおいて含有する。
【００６７】
適切な有機着色顔料のための例は：
−モノアゾ顔料  Ｃ．Ｉ．Ｐｉｇｍｅｎｔ  Ｂｒｏｗｎ ２５
Ｃ．Ｉ．Ｐｉｇｍｅｎｔ  Ｏｒａｎｇｅ ５，１３，３６，３８，６４および６７；
Ｃ．Ｉ．Ｐｉｇｍｅｎｔ  Ｒｅｄ １，２，３，４，５，８，９，１２，１７，２２，２３，３１，４８：１，４８：２，４８：３，４８：４，４９，４９：１，５１：１，５２：１，５２：２，５３，５３：１，５３：３，５７：１，５８：２，５８：４，６３，１１２，１４６，１４８，１７０，１７５，１８４，１８５，１８７，１９１：１，２０８，２１０，２４５，２４７および２５１；
Ｃ．Ｉ．Ｐｉｇｍｅｎｔ  Ｙｅｌｌｏｗ １，３，６２，６５，７３，７４，９７，１２０，１５１，１５４，１６８，１８１，１８３および１９１；
Ｃ．Ｉ．Ｐｉｇｍｅｎｔ  Ｖｉｏｌｅｔ ３２；
−ジスアゾ顔料  Ｃ．Ｉ．Ｐｉｇｍｅｎｔ  Ｏｒａｎｇｅ １６，３４，４４および７２；
Ｃ．Ｉ．Ｐｉｇｍｅｎｔ  Ｒｅｄ １４４，１６６，２１４，２２０，２２１および２４２；
Ｃ．Ｉ．Ｐｉｇｍｅｎｔ  Ｙｅｌｌｏｗ １２，１３，１４，１６，１７，８１，８３，１０６，１１３，１２６，１２７，１５５，１７４，１７６，１８０および１８８；
−ジスアゾ縮合顔料：
Ｃ．Ｉ．Ｐｉｇｍｅｎｔ  Ｙｅｌｌｏｗ ９３，９５および１２８；
Ｃ．Ｉ．Ｐｉｇｍｅｎｔ  Ｒｅｄ １４４，１６６，２１４，２２０，２４２および２６２；
Ｃ．Ｉ．Ｐｉｇｍｅｎｔ  Ｂｒｏｗｎ ２３および４１；
−アンサントロン(Anthanthron)顔料：
Ｃ．Ｉ．Ｐｉｇｍｅｎｔ  Ｒｅｄ １６８；
−アントラキノン顔料：
Ｃ．Ｉ．Ｐｉｇｍｅｎｔ  Ｙｅｌｌｏｗ １４７，１７７および１９９；
Ｃ．Ｉ．Ｐｉｇｍｅｎｔ  Ｖｉｏｌｅｔ ３１；
−アントラピリミジン顔料：
Ｃ．Ｉ．Ｐｉｇｍｅｎｔ  Ｙｅｌｌｏｗ １０８；
−キナクリドン顔料：
Ｃ．Ｉ．Ｐｉｇｍｅｎｔ  Ｏｒａｎｇｅ ４８および４９；
Ｃ．Ｉ．Ｐｉｇｍｅｎｔ  Ｒｅｄ １２２，２０２，２０６および２０９；
Ｃ．Ｉ．Ｐｉｇｍｅｎｔ  Ｖｉｏｌｅｔ １９；
−キノフタロン顔料：
Ｃ．Ｉ．Ｐｉｇｍｅｎｔ  Ｙｅｌｌｏｗ １３８；
−ジケトピロロピロール顔料：
Ｃ．Ｉ．Ｐｉｇｍｅｎｔ Ｏｒａｎｇｅ ７１，７３および８１；
Ｃ．Ｉ．Ｐｉｇｍｅｎｔ  Ｒｅｄ ２５４，２５５，２６４，２７０および２７２；
−ジオキサジン顔料：
Ｃ．Ｉ．Ｐｉｇｍｅｎｔ  Ｖｉｏｌｅｔ ２３および３７；
Ｃ．Ｉ．Ｐｉｇｍｅｎｔ  Ｂｌｕｅ ８０；
−フラバントロン顔料：
Ｃ．Ｉ．Ｐｉｇｍｅｎｔ  Ｙｅｌｌｏｗ ２４；
−インダントロン顔料
Ｃ．Ｉ．Ｐｉｇｍｅｎｔ  Ｂｌｕｅ ６０および６４；
−イソインドリン顔料：
Ｃ．Ｉ．Ｐｉｇｍｅｎｔ  Ｏｒａｎｇｅ ６１および６９；
Ｃ．Ｉ．Ｐｉｇｍｅｎｔ  Ｒｅｄ ２６０；
Ｃ．Ｉ．Ｐｉｇｍｅｎｔ  Ｙｅｌｌｏｗ １３９および１８５；
−イソインドリノン顔料：
Ｃ．Ｉ．Ｐｉｇｍｅｎｔ  Ｙｅｌｌｏｗ １０９，１１０および１７３；
−イソビオラントロン顔料：
Ｃ．Ｉ．Ｐｉｇｍｅｎｔ  Ｖｉｏｌｅｔ ３１；
−金属錯体顔料：Ｃ．Ｉ．Ｐｉｇｍｅｎｔ  Ｒｅｄ ２５７；
Ｃ．Ｉ．Ｐｉｇｍｅｎｔ  Ｙｅｌｌｏｗ １１７，１２９，１５０，１５３および１７７；
Ｃ．Ｉ．Ｐｉｇｍｅｎｔ  Ｇｒｅｅｎ ８；
−ペリノン顔料：Ｃ．Ｉ．Ｐｉｇｍｅｎｔ  Ｏｒａｎｇｅ ４３；
Ｃ．Ｉ．Ｐｉｇｍｅｎｔ  Ｒｅｄ １９４；
−ペリレン顔料：Ｃ．Ｉ．Ｐｉｇｍｅｎｔ  Ｂｌａｃｋ ３１および３２；
Ｃ．Ｉ．Ｐｉｇｍｅｎｔ  Ｒｅｄ １２３，１４９，１７８，１７９，１９０および２２４；
Ｃ．Ｉ．Ｐｉｇｍｅｎｔ  Ｖｉｏｌｅｔ ２９；
−フタロシアニン顔料：
Ｃ．Ｉ．Ｐｉｇｍｅｎｔ  Ｂｌｕｅ １５，１５：１，１５：２，１５：３，１５：４，１５：６および１６；
Ｃ．Ｉ．Ｐｉｇｍｅｎｔ  Ｇｒｅｅｎ ７および３６；
−ピラントロン顔料：
Ｃ．Ｉ．Ｐｉｇｍｅｎｔ  Ｏｒａｎｇｅ ５１；
Ｃ．Ｉ．Ｐｉｇｍｅｎｔ  Ｒｅｄ ２１６；
−ピラゾロキナゾロン顔料：
Ｃ．Ｉ．Ｐｉｇｍｅｎｔ  Ｏｒａｎｇｅ ６７；
Ｃ．Ｉ．Ｐｉｇｍｅｎｔ  Ｒｅｄ ２５１；
−チオインジゴ顔料：
Ｃ．Ｉ．Ｐｉｇｍｅｎｔ  Ｒｅｄ ８８および１８１；
Ｃ．Ｉ．Ｐｉｇｍｅｎｔ  Ｖｉｏｌｅｔ ３８；
−トリアリールカルボニウム顔料：
Ｃ．Ｉ．Ｐｉｇｍｅｎｔ  Ｂｌｕｅ １，６１および６２；
Ｃ．Ｉ．Ｐｉｇｍｅｎｔ  Ｇｒｅｅｎ １；
Ｃ．Ｉ．Ｐｉｇｍｅｎｔ  Ｒｅｄ ８１，８１：１および１６９；
Ｃ．Ｉ．Ｐｉｇｍｅｎｔ  Ｖｉｏｌｅｔ １，２，３および２７；
−Ｃ．Ｉ．Ｐｉｇｍｅｎｔ  Ｂｌａｃｋ １（アニリンブラック）；
−Ｃ．Ｉ．Ｐｉｇｍｅｎｔ  Ｙｅｌｌｏｗ １０１（アルダジンイエロー）；
−Ｐｉｇｍｅｎｔ  Ｂｒｏｗｎ ２２である。
【００６８】
例えば適切な無機着色顔料は：
−白色顔料：    二酸化チタン（Ｃ．Ｉ．Ｐｉｇｍｅｎｔ  Ｗｈｉｔｅ ６）、亜鉛白、着色酸化亜鉛；硫化亜鉛、リトポン；
−黒色顔料：    酸化鉄ブラック（Ｃ．Ｉ．Ｐｉｇｍｅｎｔ  Ｂｌａｃｋ １１）、鉄−マンガン−ブラック、スピネルブラック（Ｃ．Ｉ．Ｐｉｇｍｅｎｔ  Ｂｌａｃｋ ２７）；カーボンブラック（Ｃ．Ｉ．Ｐｉｇｍｅｎｔ  Ｂｌａｃｋ ７）；
−有色顔料：    酸化クロム、酸化クロム水和物グリーン；クロムグリーン（Ｃ．Ｉ．Ｐｉｇｍｅｎｔ  Ｇｒｅｅｎ ４８）；コバルトグリーン（Ｃ．Ｉ．Ｐｉｇｍｅｎｔ  Ｇｒｅｅｎ ５０）；ウルトラマリングリーン；
コバルトブルー（Ｃ．Ｉ．Ｐｉｇｍｅｎｔ  Ｂｌｕｅ ２８および３６；Ｃ．Ｉ．Ｐｉｇｍｅｎｔ  Ｂｌｕｅ ７２）；ウルトラマリンブルー；マンガンブルー；
ウルトラマリンバイオレット；コバルトバイオレットおよびマンガンバイオレット；
酸化鉄レッド（Ｃ．Ｉ．Ｐｉｇｍｅｎｔ  Ｒｅｄ １０１）；カドミウムスルホセレニド（Ｃ．Ｉ．Ｐｉｇｍｅｎｔ  Ｒｅｄ １０８）；硫化セリウム（Ｃ．Ｉ．Ｐｉｇｍｅｎｔ  Ｒｅｄ ２６５）；モリブデートレッド（Ｃ．Ｉ．Ｐｉｇｍｅｎｔ  Ｒｅｄ １０４）；ウルトラマリンレッド；
酸化鉄ブラウン（Ｃ．Ｉ．Ｐｉｇｍｅｎｔ  Ｂｒｏｗｎ ６および７）、ミックスブラウン、スピネル相およびコランダム相（Ｃ．Ｉ．Ｐｉｇｍｅｎｔ  Ｂｒｏｗｎ ２９，３１，３３，３４，３５，３７，３９および４０）、クロムチタンイエロー（Ｃ．Ｉ．Ｐｉｇｍｅｎｔ  Ｂｒｏｗｎ ２４）、クロムオレンジ；
硫化セリウム（Ｃ．Ｉ．Ｐｉｇｍｅｎｔ  Ｙｅｌｌｏｗ ４２）；ニッケルチタンイエロー（Ｃ．Ｉ．Ｐｉｇｍｅｎｔ  Ｙｅｌｌｏｗ ５３；Ｃ．Ｉ.Ｐｉｇｍｅｎｔ  Ｙｅｌｌｏｗ １５７，１５８，１５９，１６０，１６１，１６２，１６３，１６４および１８９）；クロムチタンイエロー；スピネル相（Ｃ．Ｉ．Ｐｉｇｍｅｎｔ  Ｙｅｌｌｏｗ １１９）；硫化カドミウムおよび硫化カドミウム亜鉛（Ｃ．Ｉ．Ｐｉｇｍｅｎｔ  Ｙｅｌｌｏｗ ３７および３５）；クロムイエロー（Ｃ．Ｉ．Ｐｉｇｍｅｎｔ  Ｙｅｌｌｏｗ ３４）；バナジン酸ビスマス（Ｃ．Ｉ．Ｐｉｇｍｅｎｔ  Ｙｅｌｌｏｗ １８４）である。
【００６９】
有利な染料は、水に可溶性であるかまたは水と混和可能なまたは水に可溶性の有機溶媒に可溶性であるものである。顔料および染料が一緒に使用される場合、それらは有利には、そのつど比較可能な色相を有する。それというのもこのようにリグノセルロース材料のとりわけ集中的な染色が達成可能だからである。しかしながら色相が異なる染料も使用されえ、それによって染色に微妙な差違をもうけることが可能になる。適しているのは、殊にカチオン染料およびアニオン染料である。
【００７０】
適切なカチオン染料は、殊にジ−およびトリアリールメタン−、キサンテン、アゾ−、シアニン−、アザシアニン−、メチン−、アクリジン−、サフラニン−、オキサジン−、インジュリン−、ニグロシン−およびフェナジン系に由来し、その際、アゾ−、トリアリールメタン−およびキサンテン系が有利である。個別的に例えば以下のものが記載される：Ｃ．Ｉ．Ｂａｓｉｃ  Ｙｅｌｌｏｗ １，２および３７；Ｃ．Ｉ．Ｂａｓｉｃ  Ｏｒａｎｇｅ ２；Ｃ．Ｉ．Ｂａｓｉｃ  Ｒｅｄ １および１０８；Ｃ．Ｉ．Ｂａｓｉｃ  Ｂｌｕｅ １，７および２６；Ｃ．Ｉ．Ｂａｓｉｃ  Ｖｉｏｌｅｔ １，３，４，１０，１１および４９；Ｃ．Ｉ．Ｂａｓｉｃ  Ｇｒｅｅｎ １および４；Ｃ．Ｉ．Ｂａｓｉｃ  Ｂｒｏｗｎ １および４。カチオン染料（Ｂ）として対応する着色ベースも、可溶性にする酸性試薬の存在下で使用してよい。例として以下のものが挙げられる：Ｃ．Ｉ．Ｓｏｌｖｅｎｔ  Ｙｅｌｌｏｗ ３４；Ｃ．Ｉ．Ｓｏｌｖｅｎｔ  Ｏｒａｎｇｅ ３；Ｃ．Ｉ．Ｓｏｌｖｅｎｔ  Ｒｅｄ ４９；Ｃ．Ｉ．Ｓｏｌｖｅｎｔ  Ｖｉｏｌｅｔ ８および９；Ｃ．Ｉ．Ｓｏｌｖｅｎｔ  Ｂｌｕｅ ２および４；Ｃ．Ｉ．Ｓｏｌｖｅｎｔ  Ｂｌａｃｋ ７。
【００７１】
適切なアニオン染料は、殊に、アゾ−、アントラキノン−、金属錯体−、トリアリールメタン−、キサンテン−およびスチルベン系の系からのスルホン酸基含有化合物であり、その際、トリアリールメタン−、アゾ−および金属錯体−（殊に銅−、クロム−およびコバルト錯体−）系からの染料が有利である。個別的に例えば以下のものが挙げられる：Ｃ．Ｉ．Ａｃｉｄ  Ｙｅｌｌｏｗ ３，１９，３６および２０４；Ｃ．Ｉ．Ａｃｉｄ  Ｏｒａｎｇｅ ７，８および１４２；Ｃ．Ｉ．Ａｃｉｄ  Ｒｅｄ ５２，８８，３５１および３５７；Ｃ．Ｉ．Ａｃｉｄ  Ｖｉｏｌｅｔ １７および９０；Ｃ．Ｉ．Ａｃｉｄ  Ｂｌｕｅ ９，１９３および１９９；Ｃ．Ｉ．Ａｃｉｄ  Ｂｌａｃｋ １９４；アニオン性クロム錯体染料、例えばＣ．Ｉ．Ａｃｉｄ  Ｖｉｏｌｅｔ ４６，５６，５８および６５；Ｃ．Ｉ．Ａｃｉｄ  Ｙｅｌｌｏｗ ５９；Ｃ．Ｉ．Ａｃｉｄ  Ｏｒａｎｇｅ ４４，７４および９２；Ｃ．Ｉ．Ａｃｉｄ  Ｒｅｄ １９５；Ｃ．Ｉ．Ａｃｉｄ  Ｂｒｏｗｎ ３５５およびＣ．Ｉ．Ａｃｉｄ  Ｂｌａｃｋ ５２；アニオン性コバルト錯体染料、例えばＣ．Ｉ．Ａｃｉｄ  Ｙｅｌｌｏｗ １１９および２０４；Ｃ．Ｉ．Ｄｉｒｅｃｔ  Ｒｅｄ ８０および８１。有利なのは水溶性染料である。
【００７２】
効果物質として、ＵＶ吸収剤、酸化防止剤および／または安定剤も使用されうる。ＵＶ吸収剤のための例は、以下に記載された群ａ）〜ｇ）の化合物である。安定剤のための例は、群ｉ）〜ｑ）の以下に記載された化合物である。
ａ）４，４−ジアリールブタジエン、
ｂ）ケイ皮酸エステル、
ｃ）ベンゾトリアゾール、
ｄ）ヒドロキシベンゾフェノン、
ｅ）ジフェニルシアンアクリレート、
ｆ）オキサミド、
ｇ）２−フェニル−１，３，５−トリアジン；
ｈ）酸化防止剤、
ｉ）立体障害アミン、
ｊ）金属不活性化剤、
ｋ）ホスファイトおよびホスホナイト、
ｌ）ヒドロキシルアミン、
ｍ）ニトロン、
ｎ）アミンオキシド、
ｏ）ベンゾフラノンおよびインドリノン、
ｐ）チオ共力剤(Thiosynergisten)、および
ｑ）過酸化物分解化合物。
【００７３】
４，４−ジアリールブタジエンの群ａ）には、例えば式Ａ
【化１】
2008540159.tif 000002
の化合物が含まれる。
【００７４】
化合物はＥＰ−Ａ−９１６３３５から公知である。置換基Ｒ１０および／またはＲ１１は、有利にはＣ１〜Ｃ８−アルキルおよびＣ５〜Ｃ８−シクロアルキルである。
【００７５】
ケイ皮酸エステルの群ｂ）には、例えば４−メトキシケイ皮酸−２−イソアミルエステル、４−メトキシケイ皮酸−２−エチルヘキシルエステル、メチル−α−メトキシカルボニルシンナメート、メチル−α−シアノ−β−メチル−ｐ−メトキシシンナメート、ブチル−α−シアノ−β−メチル−ｐ−メトキシ−シンナメートおよびメチル−α−メトキシカルボニル−ｐ−メトキシシンナメートが含まれる。
【００７６】
ベンゾトリアゾールの群ｃ）には、例えば２−（２−ヒドロキシフェニル）−ベンゾトリアゾール、例えば２−（２'−ヒドロキシ−５'−メチルフェニル）−ベンゾトリアゾール、２−（３'，５'−ジ−ｔｅｒｔ−ブチル−２'−ヒドロキシフェニル）ベンゾトリアゾール、２−（５’−ｔｅｒｔ−ブチル−２’−ヒドロキシフェニル）−ベンゾトリアゾール、２−（２'−ヒドロキシ−５'−（１，１，３，３−テトラメチルブチル）フェニル）ベンゾトリアゾール、２−（３'，５'−ジ−ｔｅｒｔ−ブチル−２'−ヒドロキシフェニル）−５−クロロ−ベンゾトリアゾール、２−（３'−ｔｅｒｔ−ブチル−２'−ヒドロキシ−５'−メチルフェニル）−５−クロロ−ベンゾトリアゾール、２−（３'−ｓｅｃ−ブチル−５'−ｔｅｒｔ−ブチル−２'−ヒドロキシフェニル）−ベンゾトリアゾール、２−（２'−ヒドロキシ−４'−オクチルオキシフェニル）−ベンゾトリアゾール、２−（３'，５'−ジ−ｔｅｒｔ−アミル−２'−ヒドロキシフェニル）−ベンゾトリアゾール、２−（３'，５'−ビス−（α，α−ジメチルベンジル）−２'−ヒドロキシフェニル）−ベンゾトリアゾール、２−（３'−ｔｅｒｔ−ブチル−２'−ヒドロキシ−５'−（２−オクチルオキシカルボニルエチル）フェニル）−５−クロロ−ベンゾトリアゾール、２−（３'−ｔｅｒｔ−ブチル−５'−［２−（２−エチルヘキシルオキシ）−カルボニルエチル］−２'−ヒドロキシフェニル）−５−クロロ−ベンゾトリアゾール、２−（３'−ｔｅｒｔ−ブチル−２'−ヒドロキシ−５'−（２−メトキシカルボニルエチル）フェニル）−５−クロロ−ベンゾトリアゾール、２−（３'−ｔｅｒｔ−ブチル−２'−ヒドロキシ−５'−（２−メトキシカルボニルエチル）フェニル）−ベンゾトリアゾール、２−（３'−ｔｅｒｔ−ブチル−２'−ヒドロキシ−５'−（２−オクチルオキシカルボニルエチル）フェニル）−ベンゾトリアゾール、２−（３'−ｔｅｒｔ−ブチル−５'−［２−（２−エチルヘキシルオキシ）カルボニルエチル］−２'−ヒドロキシフェニル）−ベンゾトリアゾール、２−（３'−ドデシル−２'−ヒドロキシ−５'−メチルフェニル）−ベンゾトリアゾールおよび２−（３'−ｔｅｒｔ−ブチル−２'−ヒドロキシ−５'−（２−イソオクチルオキシカルボニルエチル）−フェニルベンゾトリアゾール、２，２'−メチレン−ビス［４−（１，１，３，３−テトラメチルブチル）−６−ベンゾトリアゾール−２−イル−フェノール］；２−［３'−ｔｅｒｔ−ブチル−５'−（２−メトキシカルボニルエチル）−２'−ヒドロキシフェニル］−２Ｈ−ベンゾトリアゾールとポリエチレングリコール３００とのエステル化の生成物；［Ｒ−ＣＨ２ＣＨ２−ＣＯＯ（ＣＨ２）３］２（Ｒ＝３'−ｔｅｒｔ−ブチル−４'−ヒドロキシ−５'−２Ｈ−ベンゾトリアゾール−２−イル−フェニル）およびそれらの混合物が含まれる。
【００７７】
ヒドロキシベンゾフェノンの群ｄ）には、例えば２−ヒドロキシベンゾフェノン、例えば２−ヒドロキシ−４−メトキシベンゾフェノン、２，２'−ジヒドロキシ−４−メトキシベンゾフェノン、２，４−ジヒドロキシベンゾフェノン、２，２'，４，４'−テトラヒドロキシベンゾフェノン、２，２'−ジヒドロキシ−４，４'−ジメトキシベンゾフェノン、２，２'−ジヒドロキシ−４，４'−ジメトキシベンゾフェノン、２−ヒドロキシ−４−（２−エチルヘキシルオキシ）ベンゾフェノン、２−ヒドロキシ−４−（ｎ−オクチルオキシ）ベンゾフェノン、２−ヒドロキシ−４−メトキシ−４'−メチルベンゾフェノン、２−ヒドロキシ−３−カルボキシベンゾフェノン、２−ヒドロキシ−４−メトキシベンゾフェノン−５−スルホン酸およびそのナトリウム塩、２，２'−ジヒドロキシ−４，４'−ジメトキシベンゾフェノン−５，５'−ビススルホン酸およびそのナトリウム塩が含まれる。
【００７８】
例えばジフェニルシアンアクリレートの群ｅ）には、例えばＢＡＳＦ  ＡＧ社、ＬｕｄｗｉｇｓｈａｆｅｎのＵｖｉｎｕｌ（Ｒ）３０３５の名称で商業的に得られるエチル−２−シアン−３，３−ジフェニルアクリレート、例えばＢＡＳＦ  ＡＧ社、ＬｕｄｗｉｇｓｈａｆｅｎのＵｖｉｎｕｌ（Ｒ）３０３９として商業的に得られる２−エチルヘキシル−２−シアン−３，３−ジフェニルアクリレートおよび、例えばＢＡＳＦ  ＡＧ社、ＬｕｄｗｉｇｓｈａｆｅｎのＵｖｉｎｕｌ（Ｒ）３０３０の名称で商業的に得られる１，３−ビス−［（２'−シアノ−３'，３'−ジフェニルアクリロイル）オキシ］−２，２−ビス｛［２'−シアノ−３'，３'−ジフェニルアクリロイル）オキシ］メチル｝プロパンが含まれる。
【００７９】
オキサミドの群ｆ）には、例えば４，４'−ジオクチルオキシオキサニリド、２，２'−ジエトキシオキサニリド、２，２'−ジオクチルオキシ−５，５'−ジ−ｔｅｒｔ−ブチルオキサニリド、２，２'−ジドデシルオキシ−５，５'−ジ−ｔｅｒｔ−ブチルオキサニリド、２−エトキシ−２'−エチルオキサニリド、Ｎ，Ｎ'−ビス（３−ジメチルアミノプロピル）オキサミド、２−エトキシ−５−ｔｅｒｔ−ブチル−２’−エチルオキサニリドおよび２−エトキシ−２'−エチル−５，４'−ジ−ｔｅｒｔ−ブチルオキサニリドとのその混合物ならびにｏ−、ｐ−メトキシ−二置換オキサニリドの混合物およびｏ−およびｐ−エトキシ−二置換オキサニリドの混合物が含まれる。
【００８０】
例えば２−フェニル−１，３，５−トリアジンの群ｇ）には、２−（２−ヒドロキシフェニル）−１，３，５−トリアジン、例えば２，４．６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）−フェニル］−４，６−ビス（２，４−ジメチルフェニル）−１，３，５−トリアジン、２−［２−ヒドロキシ−４−（２−ヒドロキシ−３−オクチルオキシ−プロポキシ）フェニル］−４，６−ビス（２，４−ジメチルフェニル）−１，３，５−トリアジン、２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、２−［２−ヒドロキシ−４−（２−ヒドロキシ−３−ドデシルオキシ−プロポキシ）フェニル］−４，６−ビス−（２，４−ジメチルフェニル）−１，３，５−トリアジン、２−（２−ヒドロキシ−４−ヒドロキシフェニル）−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジンおよび２−（２−ヒドロキシフェニル）−４−（４−メトキシフェニル）−６−フェニル−１，３，５−トリアジンが含まれる。
【００８１】
例えば酸化防止剤の群ｈ）は：
アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、非分岐鎖状または側鎖において分岐鎖状のノニルフェノール、例えば２，６−ジ−ノニル−４−メチルフェノール、２，４−ジメチル−６−（１−メチルウンデシ−１−イル）−フェノール、２，４−ジメチル−６−（１−メチルヘプタデシ−１−イル）−フェノール、２，４−ジメチル−６−（１−メチルトリデシ−１−イル−）フェノールおよびそれらの混合物を包含する。
【００８２】
アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００８３】
ヒドロキノンおよびアルキル化ヒドロキノン、例えば２．６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニル−ステアレート、ビス−（３，５−ジ−ｔｅｒｔ−ブチル−４−ヒドロキシフェニル）アジペート。
【００８４】
トコフェロール、例えばα−トコフェロール、β−トコフェロール、γ−トコフェロール、δ−トコフェロールおよびそれらの混合物（ビタミンＥ）。
【００８５】
ヒドロキシル化チオジフェニルエーテル、例えば２，２'−チオ−ビス（６−ｔｅｒｔ−ブチル−４−メチルフェノール）、２，２'−チオ−ビス（４−オクチルフェノール）、４，４'−チオ−ビス（６−ｔｅｒｔ−ブチル−３−メチルフェノール）、４，４'−チオ−ビス（６−ｔｅｒｔ−ブチル−２−メチルフェノール）、４，４'−チオ−ビス−（３，６−ジ−ｓｅｃ−アミルフェノール）、４，４'−ビス（２，６−ジメチル−４−ヒドロキシフェニル）ジスルフィド。
【００８６】
アルキリデン−ビスフェノール、例えば２，２'−メチレン−ビス（６−ｔｅｒｔ−ブチル−４−メチルフェノール）、２，２'−メチレン−ビス（６−ｔｅｒｔ−ブチル−４−エチルフェノール）、２，２'−メチレン−ビス［４−メチル−６−（α−メチルシクロヘキシル）−フェノール］、２，２'−メチレン−ビス（４−メチル−６−シクロヘキシルフェノール）、２，２'−メチレン−ビス（６−ノニル−４−メチルフェノール）、２，２'−メチレン−ビス（４，６−ジ−ｔｅｒｔ−ブチルフェノール）、２，２'−エチリデン−ビス（４，６−ジ−ｔｅｒｔ−ブチルフェノール）、２，２'−エチリデン−ビス（６−ｔｅｒｔ−ブチル−４−イソブチルフェノール）、２，２'−メチレン−ビス［６−（α−メチルベンジル）−４−ノニルフェノール］、２，２'−メチレン−ビス［６−（α，α−ジメチルベンジル）−４−ノニルフェノール］、４，４'−メチレン−ビス（２，６−ジ−ｔｅｒｔ−ブチルフェノール）、４，４'−メチレン−ビス（６−ｔｅｒｔ−ブチル−２−メチルフェノール）、１，１−ビス（５−ｔｅｒｔ−ブチル−４−ヒドロキシ−２−メチルフェニル）−ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコール−ビス−［３，３−ビス（３−ｔｅｒｔ−ブチル−４−ヒドロキシフェニル）ブチレート］、ビス（３−ｔｅｒｔ−ブチル−４−ヒドロキシ−５−メチル−フェニル）ジシクロペンタジエン、ビス［２−（３'−ｔｅｒｔ−ブチル−２−ヒドロキシ−５−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス−（３，５−ジ−ｔｅｒｔ−ブチル−４−ヒドロキシフェニル）プロパン、２，２−ビス−（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）−ペンタン。
【００８７】
ベンジル化合物、例えば３，５，３'，５'−テトラ−ｔｅｒｔ−ブチル−４，４'−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシ−ベンジル）アミン、１，３，５−トリ−（３，５−ジ−ｔｅｒｔ−ブチル−４−ヒドロキシベンジル）−２，４，６−トリメチルベンゼン、ジ−（３，５−ジ−ｔｅｒｔ−ブチル−４−ヒドロキシベンジル）スルフィド、３，５−ジ−ｔｅｒｔ−ブチル−４−ヒドロキシベンジル−メルカプト酢酸イソオクチルエステル、ビス−（４−ｔｅｒｔ−ブチル−３−ヒドロキシ−２，６−ジメチルベンジル）ジチオールテレフタレート、１，３，５−トリス−（３，５−ジ−ｔｅｒｔ−ブチル−４−ヒドロキシベンジル）イソシアヌレート、１，３，５−トリス−（４−ｔｅｒｔ−ブチル−３−ヒドロキシ−２，６−ジメチルベンジル）イソシアヌレート、３，５−ジ−ｔｅｒｔ−ブチル−４−ヒドロキシベンジル−リン酸ジオクタデシルエステルおよび３，５−ジ−ｔｅｒｔ−ブチル−４−ヒドロキシベンジル−リン酸モノエチルエステルのカルシウム塩。
【００８８】
ヒドロキシベンジル化マロネート、例えばジオクタデシル−２，２−ビス−（３，５−ジ−ｔｅｒｔ−ブチル−２−ヒドロキシベンジル）−マロネート、ジ−オクタデシル−２−（３−ｔｅｒｔ−ブチル−４−ヒドロキシ−５−メチルベンジル）−マロネート、ジ−ドデシルメルカプトエチル−２，２−ビス−（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）−マロネート。
【００８９】
ヒドロキシベンジル芳香族化合物、例えば１，３，５−トリス−（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００９０】
トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，３，５−トリアジン、１，３，５−トリス−（３，５−ジ−ｔｅｒｔ−ブチル−４−ヒドロキシベンジル）−イソシアヌレート、１，３，５−トリス（４−ｔｅｒｔ−ブチル−３−ヒドロキシ−２，６−ジメチルベンジル）−イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）−イソシアヌレート。
【００９１】
ベンジルホスホネート、例えばジメチル−２，５−ジ−ｔｅｒｔ−ブチル−４−ヒドロキシベンジル−ホスホネート、ジエチル−３，５−ジ−ｔｅｒｔ−ブチル−４−ヒドロキシベンジルホスホネート（（３，５−ビス（１，１−ジメチルエチル）−４−ヒドロキシフェニル）メチル）ホスホン酸ジエチルエステル）、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸−モノエチルエステルのカルシウム塩。
【００９２】
アシルアミノフェノール、例えば４−ヒドロキシ−ラウリン酸アニリド、４−ヒドロキシステアリン酸アニリド、２，４−ビス−オクチルメルカプト−６−（３，５−ジ−ｔｅｒｔ−ブチル−４−ヒドロキシアニリノ）−ｓ−トリアジンおよびオクチル−Ｎ−（３，５−ジ−ｔｅｒｔ−ブチル−４−ヒドロキシフェニル）−カルバメート。
【００９３】
β−（３，５−ジ−ｔｅｒｔ−ブチル−４−ヒドロキシフェニル）プロピオン酸と、一価または多価のアルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）−イソ−シアヌレート、Ｎ，Ｎ'−ビス−（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９４】
β−（５−ｔｅｒｔ−ブチル−４−ヒドロキシ−３−メチルフェニル）プロピオン酸と、一価または多価のアルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌレート、Ｎ，Ｎ'−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９５】
β−（３，５−ジシクロヘキシル−４−ヒドロキシフェニル）プロピオン酸と、一価または多価のアルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス−（ヒドロキシエチル）−イソシアヌレート、Ｎ，Ｎ'−ビス（ヒドロキシエチル）−シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９６】
３，５−ジ−ｔｅｒｔ−ブチル−４−ヒドロキシフェニル酢酸と、一価または多価のアルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス−（ヒドロキシエチル）−イソシアヌレート、Ｎ，Ｎ'−ビス（ヒドロキシエチル）−シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９７】
β−（３，５−ジ−ｔｅｒｔ−ブチル−４−ヒドロキシフェニル）プロピオン酸のアミド、例えばＮ，Ｎ'−ビス（３，５−ジ−ｔｅｒｔ−ブチル−４−ヒドロキシフェニルプロピオニル）−ヘキサメチレンジアミン、Ｎ，Ｎ'−ビス（３，５−ジ−ｔｅｒｔ−ブチル−４−ヒドロキシフェニルプロピオニル）−トリメチレンジアミン、Ｎ，Ｎ'−ビス（３，５−ジ−ｔｅｒｔ−ブチル−４−ヒドロキシフェニルプロピオニル）−ヒドラジン、Ｎ，Ｎ'−ビス［２−（３−［３，５−ジ−ｔｅｒｔ−ブチル−４−ヒドロキシフェニル］−プロピオニル−オキシ）エチル］−オキサミド（例えばＵｎｉｒｏｙａｌ社のＮａｕｇａｒｄ（Ｒ）ＸＬ−１）。
【００９８】
アスコルビン酸（Ｖｉｔａｍｉｎ Ｃ）
アミン系酸化防止剤、例えばＮ，Ｎ'−ジ−イソプロピル−ｐ−フェニレンジアミン、Ｎ，Ｎ'−ジ−ｓｅｃ−ブチル−ｐ−フェニレンジアミン、Ｎ，Ｎ'−ビス（１，４−ジメチルペンチル）−ｐ−フェニレンジアミン、Ｎ，Ｎ'−ビス（１−エチル−３−メチルペンチル）−ｐ−フェニレンジアミン、Ｎ，Ｎ'−ビス（１−メチルヘプチル）−ｐ−フェニレンジアミン、Ｎ，Ｎ−ジシクロヘキシル−ｐ−フェニレンジアミン、Ｎ，Ｎ'−ジフェニル−ｐ−フェニレンジアミン、Ｎ，Ｎ'−ビス（２−ナフチル）−ｐ−フェニレンジアミン、Ｎ−イソプロピル−Ｎ'−フェニル−ｐ−フェニレンジアミン、Ｎ−（１，３−ジメチルブチル）−Ｎ'−フェニル−ｐ−フェニレンジアミン、Ｎ−（１−メチルヘプチル）−Ｎ'−フェニル−ｐ−フェニレンジアミン、Ｎ−シクロヘキシル−Ｎ'−フェニル−ｐ−フェニレンジアミン、４−（ｐ−トルエンスルファモイル）ジフェニルアミン、Ｎ，Ｎ'−ジメチル−Ｎ，Ｎ'−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ'−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス−（４−メトキシフェニル）アミン、２，６−ジ−ｔｅｒｔ−ブチル−４−ジメチルアミノメチルフェノール、２，４'−ジアミノジフェニルメタン、４，４'−ジアミノジフェニルメタン、Ｎ，Ｎ，Ｎ'，Ｎ'−テトラメチル−４，４'−ジアミノジフェニルメタン、１，２−ビス−［（２−メチルフェニル）アミノ］エタン、１，２−ビス（フェニルアミノ）−プロパン、（ｏ−トリル）−ビグアニド、ビス［４−（１'，３'−ジメチルブチル）フェニル］アミン、ｔｅｒｔ−オクチル化Ｎ−フェニル−１−ナフチルアミン、モノアルキル化とジアルキル化ｔｅｒｔ−ブチル／ｔｅｒｔ−オクチルジフェニルアミンとからの混合物、モノアルキル化ノニルジフェニルアミンとジアルキル化ノニルジフェニルアミンとからの混合物、モノアルキル化ドデシルジフェニルアミンとジアルキル化ドデシルジフェニルアミンとからの混合物、モノアルキル化とジアルキル化イソプロピル／イソヘキシル−ジフェニルアミンとからの混合物、モノアルキル化とジアルキル化ｔｅｒｔ−ブチルジフェニルアミンとからの混合物、２，３−ジヒドロ−３，３−ジメチル−４Ｈ−１，４−ベンゾチアジン、フェノチアジン、モノアルキル化とジアルキル化ｔｅｒｔ−ブチル／ｔｅｒｔ−オクチル−フェノチアジンとからの混合物、モノアルキル化とジアルキル化ｔｅｒｔ−オクチル−フェノチアジンとからの混合物、Ｎ−アリルフェノチアジン、Ｎ，Ｎ，Ｎ'，Ｎ'−テトラフェニル−１，４−ジアミノブト−２−エン、Ｎ，Ｎ−ビス−（２，２，６，６−テトラメチル−ピペリジン−４−イル−ヘキサメチレンジアミン、ビス−（２，２，６，６−テトラメチルピペリジン−４−イル）−セバ���ート、２，２，６，６−テトラメチルピペリジン−４−オン、２，２，６，６−テトラメチルピペリジン−４−オール、４−ヒドロキシ−２，２，６，６−テトラメチル−１−ピペリジンエタノールとのジメチルサクシネート−ポリマー［ＣＡＳ番号６５４４７−７７−０］、（例えばＣｉｂａ  Ｓｐｅｃｉａｌｔｙ  Ｃｈｅｍｉｃａｌｓ、スイス国のＴｉｎｕｖｉｎ（Ｒ）６２２）、２，２，４，４−テトラメチル−７−オキサ−３，２０−ジアザ−ジスピロ［５．１．１１．２］−ヘイコサン−２１−オン(2,2,4,4,-Tetramethyl-7-oxa-3,20-diaza-dispiro[5.1.11.2]-heeicosan-21-on)およびエピクロロヒドリンのポリマー［ＣＡＳ番号：２０２４８３−５５−４］、例えば（Ｃｉｂａ  Ｓｐｅｃｉａｌｔｙ  Ｃｈｅｍｉｃａｌｓ、スイス国のＨｏｓｔａｖｉｎ（Ｒ）３０）。
【００９９】
立体障害アミンの群ｉ）には、例えば、４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、ビス（２，２，６，６−テトラメチル−４−ピペリジル）セバケート、ビス（２，２，６，６−テトラメチル−４−ピペリジル）サクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）−ｎ−ブチル−３，５−ジ−ｔｅｒｔ−ブチル−４−ヒドロキシベンジルマロネート（ｎ−ブチル−３，５−ジ−ｔｅｒｔ−ブチル−４−ヒドロキシ−ベンジル−マロン酸−ビス（１，２，２，６，６−ペンタメチルピペリジル）−エステル）、１−（２−ヒドロキシエチル）−２，２，６，６−テトラメチル−４−ヒドロキシピペリジンおよびコハク酸の縮合生成物、Ｎ，Ｎ’−ビス（２，２，６，６−テトラメチル−４−ピペリジル）ヘキサンメチレンジアミンおよび４−ｔｅｒｔ−オクチルアミノ−２，６−ジクロロ−１，３，５−トリアジンの線状または環状の縮合生成物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス−（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４，５］デカン−２，４−ジオン、ビス−（１−オクチルオキシ−２，２，６，６−テトラメチルピペリジル）−セバケート、ビス−（１−オクチルオキシ−２，２，６，６−テトラメチル−ピペリジル）−サクシネート、Ｎ，Ｎ’−ビス−（２，２，６，６−テトラメチル−４−ピペリジル）ヘキサメチレンジアミンおよび４−モルホリノ−２，６−ジクロロ−１，３，５−トリアジンの線状または環状の縮合生成物、Ｎ，Ｎ’−ビス−（２，２，６，６−テトラメチル−４−ピペリジル）ヘキサメチレンジアミンおよびギ酸エステルの縮合生成物（ＣＡＳ番号、１２４１７２−５３−８、例えば、ＢＡＳＦ  ＡＧ社（Ｌｕｄｗｉｇｓｈａｆｅｎ）のＵｖｉｎｕｌ（Ｒ）４０５０Ｈ）、２−クロロ−４，６−ビス（４−ｎ−ブチルアミノ−２，２，６，６−テトラメチルピペリジル）−１，３，５−トリアジンおよび１，２−ビス（３−アミノプロピルアミノエタン）の縮合生成物、２−クロロ−４，６−ジ−（４−ｎ−ブチルアミノ−１，２，２，６，６−ペンタメチルピペリジル）−１，３，５−トリアジンおよび１，２−ビス（３−アミノプロピルアミノ）エタンの縮合生成物、８−アセチル−３−ドデシル−７，７，９，９−テトラメ���ル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとからの縮合生成物、１，２−ビス（３−アミノプロピルアミノ）エタンと２，４，６−トリクロロ−１，３，５−トリアジンとからの縮合生成物、ならびに４−ブチルアミノ−２，２，６，６−テトラメチルピペリジン（ＣＡＳ登録番号［１３６５０４−９６−０６］）；Ｎ−（２，２，６，６−テトラメチル−４−ピペリジル）−ｎ−ドデシルサクシンイミド、Ｎ−（１，２，２，６，６−ペンタメチル−４−ピペリジル）−ｎ−ドデシルサクシンイミド、２−ウンデシル−７，７，９，９−テトラメチル−１−オキサ−３，８−ジアザ−４−オキソスピロ［４，５］デカン、７，７，９，９−テトラメチル−２−シクロウンデシル−１−オキサ−３，８−ジアザ−４−オキソスピロ［４，５］デカンおよびエピクロロヒドリンの反応混合物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシ−メチレン−マロン酸と１，２，２，６，６−ペンタメチル−４−ヒドロキシピペリジンとのジエステル、ポリ［メチルプロピル−３−オキソ−４−（２，２，６，６−テトラメチル−４−ピペリジル）］シロキサン、無水マレイン酸−α−オレフィン−コポリマーと２，２，６，６−テトラメチル−４−アミノピペリジンまたは１，２，２，６，６−ペンタメチル−４−アミノピペリジンとからの反応生成物、（部分的に）Ｎ−ピペリジン−４−イル置換されたマレイン酸イミドとα−オレフィンの混合物とからのコポリマー、例えばＵｖｉｎｕｌ（Ｒ）５０５０Ｈ（ＢＡＳＦ  ＡＧ、Ｌｕｄｗｉｇｓｃｈａｆｅｎ）、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシル−４−ヒドロキシ−２，２，６，６−テトラメチルピペリジンとｔ−アミルアルコールの炭素基とからの反応生成物、１−（２−ヒドロキシ−２−メチルプロポキシ）−４−ヒドロキシ−２，２，６，６−テトラメチルピペリジン、１−（２−ヒドロキシ−２−メチルプロポキシ）−４オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テトラメチルピペリジン−���−イル）アジペート、ビス（１−（２−ヒドロキシ−２−メチルプロポキシ）−２，２，６，６−テトラメチルピペリジン−４−イル）サクシネート、ビス（１−（２−ヒドロキシ−２−メチルプロポキシ）−２，２，６，６−テトラメチルピペリジン−４−イル）グルタレート、２，４−ビス｛Ｎ［１−（２−ヒドロキシ−２−メチルプロポキシ）−２，２，６，６−テトラメチルピペリジン−４−イル］−Ｎ−ブチルアミノ｝−６−（２ヒドロキシエチルアミノ）−ｓ−トリアジン、Ｎ，Ｎ’−ビス−ホルミル−Ｎ，Ｎ’−ビス（１，２，２，６，６−ペンタメチル−４−ピペリジル）−ヘキサメチレンジアミン、ヘキサヒドロ−２，６−ビス（２，２，６，６−テトラメチル−４−ピペリジル）−１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン（例えば、ＢＡＳＦ  ＡＧ社（Ｌｕｄｗｉｇｓｈａｆｅｎ）のＵｖｉｎｕｌ（Ｒ）４０４９）、ポリ［［６−［（１，１，３，３−テトラメチルブチル）アミノ］−１，３，５−トリアジン−２，４−ジイル］［（２，２，６，６−テトラメチル−４−ピペリジニル）イミノ］１，６−ヘキサンジイル［（２，２，６，６−テトラメチル−４−ピペリジニル）イミノ］］）［ＣＡＳ番号７１８７８−１９−８］、Ｎ，Ｎ’，Ｎ’，Ｎ’−テトラキス（４，６−ビス（ブチル−（Ｎ−メチル−２，２，６，６−テトラメチルピペリジン−４−イル）−アミノ）トリアジン−２−イル）−４，７−ジアザ−デカン−１，１０−ジアミン（ＣＡＳ番号１０６９９０−４３−６）（例えばＣｉｂａ  Ｓｐｅｃｉａｌｔｙ  Ｃｈｅｍｉｃａｌｓ、スイス国のＣｈｉｍａｓｓｏｒｂ（Ｒ）１１９）が属する。
【０１００】
金属不活性化剤のグループｊ）には、例えばＮ，Ｎ’−ジフェニルシュウ酸ジアミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）−オキサリルジヒドラジド、オキサニリド、イソフタロイルジヒドラジド、セバコイルビスフェニルヒドラジド、Ｎ，Ｎ’−ジアセチルアジピン酸ジヒドラジド、Ｎ，Ｎ’−ビス（サリチロイル）シュウ酸ジヒドラジド、Ｎ，Ｎ’−ビス（サリチロイル）チオプロピオニルジヒドラジドが属する。
【０１０１】
ホスフィットおよびホスホニットのグループｋ）には、例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリットジホスフィット、トリス（２，４−ジ−ｔｅｒｔ−ブチルフェニル）ホスフィット、ビスイソデシルペンタエリトリットジホスフィット、ビス（２，４−ジ−ｔｅｒｔ−ブチルフェニル）ペンタエリトリットジホスフィット、ビス（２，６−ジ−ｔｅｒｔ−ブチル−４−メチルフェニル）−ペンタエリトリットジホスフィット、ジイソデシルオキシペンタエリトリットジホスフィット、ビス（２，４−ジ−ｔｅｒｔ−ブチル−６−メチルフェニル）−ペンタエリトリットジホスフィット、ビス（２，４，６−トリス（ｔｅｒｔ−ブチルフェニル）ペンタエリトリットジホスフィット、トリステアリルソルビットトリホスフィット、テトラキス−（２，４−ジ−ｔｅｒｔ−ブチルフェニル）−４，４’−ビフェニレンジホスホニット、６−イソオクチルオキシ−２，４，８，１０−テトラ−ｔｅｒｔ−ブチル−ジベンゾ［ｄ，ｆ］［１，３，２］ジオキサホスフェピン、６−フルオロ−２，４，８，１０−テトラ−ｔｅｒｔ−ブチル−１２−メチル−ジベンゾ［ｄ，ｇ］［１，３，２］ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、２，２’，２"−ニトリロ［トリエチル−トリス（３，３’，５，５’−テトラ−ｔｅｒｔ−ブチル−１，１’−ビフェニル−２，２’−ジイル）ホスフィット］、２−エチルヘキシル−（３，３’，５，５’−テトラ−ｔｅｒｔ−ブチル−１，１’−ビフェニル−２，２’−ジイル）ホスフィットが属する。
【０１０２】
ヒドロキシルアミンのグループｌ）には、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミンおよび水素化獣脂アミン(Talgfettamine)からのＮ，Ｎ−ジアルキルヒドロキシルアミンが属する
ニトロンｍ）のグループには、例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎーテトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎーオクタデシル−α−ヘキサデシルニトロン、Ｎ−メチル−α−ヘプタデシルニトロン、および水素化獣脂アミンから製造されたＮ，Ｎ−ジアルキルヒドロキシルアミンから誘導されたニトロンが属する。
【０１０３】
アミンオキシドのグループｎ）には、例えばＵＳ特許番号５，８４４，０２９および５，８８０，１９１に記載されているアミンオキシド誘導体、ジデシルメチルアミンオキシド、トリデシルアミンオキシド、トリドデシルアミンオキシドおよびトリヘキサデシルアミンオキシドが属する。
【０１０４】
ベンゾフラノンおよびインドリノンのグループｏ）には、例えばＵＳ特許４，３２５，８６３；４，３３８，２４４；５，１７５，３１２；５，２１６，０５２；５，２５２，６４３；ＤＥ−Ａ−４３１６６１１；ＤＥ−Ａ−４３１６６２２；ＤＥ−Ａ−４３１６８７６；ＥＰ−Ａ−０５８９８３９またはＥＰ−Ａ−０５９１１０２の中で記載されたものかまたは３−［４−（２−アセトキシエトキシ）フェニル］−５，７−ジ−ｔｅｒｔ−ブチル−ベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチル−ベンゾフラン−２−オン、３−（３，５−ジメチル−４−ピバロイルオキシフェニル）−５，７−ジ−ｔｅｒｔ−ブチル−ベンゾフラン−２−オン、３−（３，４−ジメチルフェニル）−５，７−ジ−ｔｅｒｔ−ブチル−ベンゾフラン−２−オン、Ｃｉｂａ  Ｓｐｅｃｉａｌｔｙ  Ｃｈｅｍｉｃａｌｓ社（スイス国）のＩｒｇａｎｏｘｓ  ＨＰ−１３６、および３−（２，３−ジメチルフェニル）−５，７−ジ−ｔｅｒｔ−ブチル−ベンゾフラン−２−オンが属する。
【０１０５】
チオ共力剤のグループｐ）には、例えばジラウリルチオジプロピオネートまたはジステアリルチオジプロピオネートが属する。
【０１０６】
過酸化物分解化合物のグループｑ）には、例えばβ−チオジプロピオン酸のエステル、例えばラウリルエステル、ステアリルエステル、ミリスチルエステルまたはトリデシルエステル、メルカプトベンズイミダゾールまたは２−メルカプトベンズイミダゾールの亜鉛塩、亜鉛ジブチルジチオカルバメート、ジオクタデシルジスルフィド、ペンタエリトリット−テトラキス（β−ドデシルメルカプト）プロピオネートが属する。
【０１０７】
工程ａ）で使用される組成物は、効果物質として１つ以上の作用物質も含有してよく、それらは木材または比較可能なリグノセルロース材料を有害生物による被害または破壊から保護するのに適している。
【０１０８】
そのような有害生物のための例は、
−木材変色菌、例えばオフィオストマ属（例えばオフィオストマ ピセアエ）(Ophiostoma piceae)、オフィオストマ ピリフェルム(Ophiostoma piliferum)）、セラトシスチス属（例えばセラトシスチス コエルレセンス(Ceratocystis coerulescens)）、オーレオバシジウムプルランス(Aureobasidium pullulans)、スクレロフォーマ属（例えばスクレロフォーマ ピティオフィラ(Sclerophoma pityophila)）のような子嚢菌類；アスペルギルス属（例えばアスペルギルス ニガー(Aspergillus niger)）、クラドスポリウム属（例えばクラドスポリウム サファエロスペルマ(Cladosporium sphaerospermum)）、ペニシリウム属（例えばペニシリウム フニクロスム(Penicillium funiculosum)）、トリコデルマ属（例えばトリコデルマ ビリディ(Trichoderma viride)）、アルテルナリア属（例えばアルテルナリア アルテルナータ(Alternaria alternata)）、パエシロミセス属（例えばパエシロミセス バリオティ）(Paecilomyces variotii)）のような不完全菌類；ムコール属（例えばムコール ヒエマリス(Mucor hiemalis)）のような接合菌類；
−木材分解菌：ケトミウム属（例えばケトミウム グロボーサム(Chaetomium globosum)）、フミコラ属（例えばフミコラ グリセア(Humicola grisea)）、ペトリエラ属（例えばペトリエラ セチフェラ(Petriella setifera)）、トリクラス属（例えばトリクラス スピラリス(Trichurus spiralis)）のような子嚢菌類；コニオホラ属（例えばコニオホラ プテアナ(Coniophora puteana)）、コリオラス属（例えばカワラタケ(Coriolus versicolor)）、グロエオヒラム属（例えばキチリメンタケ(Gloeophyllum trabeum)）、レンチナス属（例えばマツオウジ(Lentinus lepideus)）、プレウロタス属（例えばヒラタケ(Pleurotus ostreatus)）、ポリア属（例えばポリア プラセンタ(Poria placenta)、ポリア バイランティ(Poria vaillantii)）、セルプラ属（例えばナミダタケ(Serpula lacrymans)）およびオシロイタケ属（例えばオオウズラタケ(Tyromyces palustris)）のような担子菌類、および
−木材破壊昆虫、例えばヒロトロペス バジュラス(Hylotrupes bajulus)、ルリヒラタカミキリ(Callidium violaceum)のようなカミキリムシ科；ナラヒラタキクイムシ(Lyctus linearis)、ヒラタキクイムシ(Lyctus brunneus)のようなヒラタキクイムシ科；チビタケナガシンクイ(Dinoderus minutus)のようなナガシンクイムシ科(Bostrichidae)；アノビウム パンクタタム(Anobium punctatum)、ゼストビウム ルホビロサム(Xestobium rufovillosum)のようなシバンムシ科；リメキシロン ナバレ(Lymexylon navale)のようなツツシンクイ科；プラティプス シリンドラス(Platypus cylindrus)のようなナガキクイムシ科；ナセルダ メラヌラ(Nacerda melanura)のようなカミキリモドキ科；カンポノタス アブドミナリス(Camponotus abdominalis)、キイロケアリ（Lasius flavus）、トビイロケアリ(Lasium brunneus)、クロクサアリ(Lasius fuliginosus)のようなアリ科；
それに応じて適しているのは、殺真菌性の作用物質、殺虫剤作用物質および殺菌剤、殊に：
以下の群からの殺真菌剤：
・ジカルボキシイミド、例えばイプロジオン、ミクロゾリン、プロシミドン、ビンクロゾリン；
・アシルアラニン、例えばベナラキシル、メタラキシル、オフレース、オキサジキシル；
・アミン誘導体、例えばアルジモルフ、ドジン、ドデモルフ、フェンプロピモルフ、フェンプロピジン、グアザチン、イミンオクタジン(Iminoctadine)、スピロキサミン、トリデモルフ；
・アニリノピリミジン、例えばピリメタニル、メパニピリムまたはシプロジニル；
・抗生物質、例えばシクロヘキシミド、グリセオフルビン、カスガマイシン、ナタマイシン、ポリオキシンおよびストレプトマイシン；
・アゾール（コナゾール）、例えばアザコナゾール、ビテルタノール、ブロモコナゾール、シプロコナゾール、ジクロブトラゾール、ジフェンコナゾール、ジニコナゾール、エポキシコナゾール、フェンブコナゾール、フルキンコナゾール、フルシルアゾール(Flusilazol)、フルトリアホール(Flutriafol)、ケトコナゾール、ヘキサコナゾール、イミザリル、メトコナゾール、ミクロブタニル、ペンコナゾール、プロピコナゾール、プロクロラズ、プロチオコナゾール、テブコナゾール、テトラコナゾール、トリアジメホン、トリアジメノール、トリフルミゾール、トリチコナゾール；
・ジチオカルバメート：フェルバム、ナバム、マンネブ、マンコゼブ、メタム、メチラム、プロピネブ、ポリカルバメート、チラム、ジラム、ジネブ；
・複素環式化合物、例えばアニラジン、ベノミル、ボスカリド、カルベンダジム、カルボキシン、オキシカルボキシン、シアゾファミド、ダゾメット、ジチアノン、ファモキサドン、フェナミドン、フェナリモール、フベリダゾール、フルトラニル、フラメトピル、イソプロチオラン、メプロニル、ヌアリモール、プロベナゾール、プロキナジド、ピリフェノックス、ピロキロン、キノキシフェン、シルチオファム、チアベンダゾール、チフルザミド、チオファネート−メチル、チアジニル、トリシクラゾール、トリホリン；
・ニトロフェニル誘導体、例えばビナパクリル、ジノカップ、ジノブトン、ニトロフタル−イソプロピル；
・フェニルピロール、例えばフェンピクロニルならびにフルジオキソニル；
・ＥＰ−Ａ８９７９０４の中で一般式Ｉによって記載される２−メトキシベンゾフェノン、例えばメトラフェノン；
・分類されなかった殺真菌剤、アシベンゾラル−Ｓ−メチル、ベンチアバリカルブ、カルプロアミド、クロロタロニル、シモキサニル、ジクロメジン、ジクロシメット、ジエトフェンカルブ、エディフェンホス、エタボキサム、フェンヘキサミド、フェンチン−アセテート、フェノキサニル、フェリムゾン、フルアジナム、ホセチル、ホセチル−アルミニウム、イプロバリカルブ、ヘキサクロロベンゼン、メトラフェノン、ペンシクロン、プロパムカルブ(Propamcarb)、フタリド、トロクロホス(Toloclofos)−メチル、キントゼン、ゾキサミド(Zoxamid)；
・ＷＯ０３／０７５６６３の中で一般式Ｉによって記載されるストロビルリン、例えば：アゾキシストロビン、ジモキシストロビン、フルオキサストロビン、クレソキシムメチル、メトミノストロビン、オリサストロビン、ピコキシストロビン、ピラクロストロビンおよびトリフロキシストロビン；
・スルフェン酸誘導体、例えばカプタホール、カプタン、ジクロフルアニド、ホルペット、トリルフルアニド；
・ケイ皮酸アミドおよび類似物、例えばジメトモルフ、フルメトバー(Flumetover)、フルモルフ；
・例えばＷＯ９８／４６６０８、ＷＯ９９／４１２５５またはＷＯ０３／００４４６５の中でそのつど一般式Ｉによって記載される６−アリール−［１，２，４］トリアゾロ［１，５−ａ］ピリミジン；
・アミド殺真菌剤(Amidfungizide)、例えばシフルフェナミドならびに（Ｚ）−Ｎ−［α−（シクロプロピルメトキシイミノ）−２，３−ジフルオロ−６−（ジフルオロメトキシ）ベンジル］−２−フェニルアセトアミド；
・ヨード化合物、例えばジヨードメチル−ｐ−トルイルスルホン、３−ヨード−２−プロピニルアルコール、４−クロルフェニル−３−ヨードプロパルギルホルマール、３−ブロム−２，３−ジヨード−３−プロペニルエチルカーボネート、２，３，３−トリヨードアリルアルコール、３−ブロム−２，３−ジヨード−２−プロペニルアルコール、３−ヨード−２−プロピニル−ｎ−ブチルカルバメート、３−ヨード−２−プロピニル−ｎ−ヘキシルカルバメート、３−ヨード−２−プロピニルフェニルカルバメート、Ｏ−１−（６−ヨード−３−オキソヘキサ−５−イニル）ブチルカルバメート、Ｏ−１−（６−ヨード−３−オキソヘキサ−５−イニル）フェニルカルバメート、ナプコシド(Napcocide)；
・フェノール誘導体、例えばトリブロモフェノール、テトラクロロフェノール、３−メチル−４−クロロフェノール、ジクロロフェン、Ｏ−フェニルフェノール、ｍ−フェニルフェノール、２−ベンジル−４−クロロフェノール；
・イソチアゾリン、例えばＮ−メチルイソチアゾリン−３−オン、５−クロロ−Ｎ−メチルイソチアゾリン−３−オン、４，５−ジクロロ−Ｎ−オクチルイソチアゾリン−３−オン、Ｎ−オクチル−イソチアゾリン−３−オン；
・（ベンズ）イソチアゾリノン、例えば１，２−ベンズイソチアゾール−３（２Ｈ）オン、４，５−ジメチルイソチアゾール−３−オン、２−オクチル−２Ｈ−イソチアゾール−３−オン；
・ピリジン、例えば１−ヒドロキシ−ピリジンチオン（およびそのＮａ−、Ｆｅ−、Ｍｎ−、Ｚｎ−塩）、テトラクロロ−４−メチルスルホニルピリジン；
・金属石鹸、例えばスズ−、銅−、亜鉛ナフテネート、−オクテート、−２−エチルヘキサノエート、−オレエート、−ホスフェート、−ベンゾエート；
・有機スズ化合物、例えばトリブチルスズおよびトリブチル（モノナプテノイルオキシ）(mononapthenoyloxy)スズ誘導体のようなトリブチル（ＴＢＴ）スズ化合物；
・ジアルキルジチオカルバメートおよびジアルキルチオカルバメート、テトラメチルチオウラムジスルフィド(Tetramethylthiouramdisulfid)のＮａ−およびＺｎ−塩；
・ニトリル、例えば２，４，５，６−テトラクロロイソフタロジニトリル；
・ベンズチアゾール、例えば２−メルカプトベンゾチアゾール；
・キノリン、例えば８−ヒドロキシキノリンおよびそのＣｕ−塩；
・トリス−Ｎ−（シクロヘキシルジアゼニウムジオキシ）−アルミニウム、Ｎ−（シクロヘキシルジアゼニウムジオキシ）−トリブチルスズ、ビス−Ｎ−（シクロヘキシルジアゼニウムジオキシ）−銅；
・３−ベンゾ（ｂ）チエン−２−イル−５，６−ジヒドロ−１，４，２−オキサチアジン−４−オキシド（ベトキサジン）。
【０１０９】
以下の群からの殺虫剤：
・有機リン化合物、例えばアジンホス−メチル、アジンホス−エチル、クロルピリホス、クロルピリホス−メチル、クロルフェンビンホス、ジアジノン、ジメチルビンホス、ジオキサベンゾホス、ジスルホトン、エチオン、ＥＰＮ、フェニトロチオン、フェンチオン、ヘプテノホス、イソキサチオン、マラチオン、メチダチオン、メチル−パラチオン、パラオクソン、パラチオン、フェントエート、ホサロン、ホスメト、ホレート、ホキシム、ピリミホス−メチル、プロフェノフォス、プロチオフォス、プリミフォス−エチル、ピラクロフォス、ピリダフェンチオン、スルプロフォス、トリアゾホス、トリクロロフォン；テトラクロルビンホス、バミドチオン；
・カルバメート、例えばアラニカルブ、ベンフラカルブ、ベンジオカルブ、カルバリル、カルボフラン、カルボスルファン、フェノキシカルブ、フラチオカルブ、インドキサカルブ、メチオカルブ、ピリミカルブ、プロポキスル、チオジカルブ、トリアザメート；
・ピレスロイド(Pyrethroide)、例えばビフェントリン、シフルトリン、シクロプロトリン、シペルメトリン、デルタメトリン、エスフェンバレレート、エトフェンプロックス、フェンプロパトリン、フェンバレレート、シハロトリン、ラムダシハロトリン、ペルメトリン、シラフルオフェン、タウ−フルバリネート、テフルトリン、トラロメトリン、α−シペルメトリン；
・節足動物の成長調整剤(Anthropode Wachstumsregulatoren)：ａ）キチン合成阻害剤、例えばクロルフルアズロン、ジフルベンズロン、フルシクロクスロン、フルフェンクスロン、ヘキサフルムロン、ルフェヌロン、ノバルロン、テフルベンズロン、トリフルムロン；ブプロフェジン、ジオフェノラン、ヘキシチアゾクス、エトキサゾール、クロフェンタジン(Clofentazine)のようなベンゾイル尿素；ｂ）エクジソンアンタゴニスト、例えばハロフェノジド(Halofenozid)、メトキシフェノジド、テブフェノジド；ｃ）ジュベノイド(Juvenoide)、例えばピリプロキシフェン、メトプレン；ｄ）脂質−生合成阻害剤(Lipid-Biosyntheseinhibitoren)、例えばスピロジクロフェン；
・ネオニコチノイド、例えばフロニカミド、クロチアニジン、ジノテフラン、イミダクロプリド、チアメトキサム、ニチアジン、アセタミプリド、チアクロプリド；
・さらに他の分類されなかった殺虫剤、例えばアバメクチン、アセキノシル、アミトラズ、アザジラクチン、ビフェナゼート、カルタップ、クロルフェナピル、クロルジメフォルム、シロマジン、ジアフェンチウロン、ジオフェノラン、エマメクチン、エンドスルファン、フェナザキン、ホルメタネート、ホルメタネート−ヒドロクロリド、ヒドラメチルノン、インドキサカルブ、ピペロニルブトキシド、ピリダベン、ピメトロジン、スピノサド、チアメトキサム、チオシクラム、ピリダリル、フルアシプリム(Fluacyprim)、ミルベメクチン、スピロスメシフェン(Spirosmesifen)、フルピラゾホス、ＮＣＳ １２、フルベンジアミド(Flubendiamid)、ビストリフロン、ベンクロチアズ(Benclothiaz)、ピラフルプロール、ピリプロール、アミドフルメト、フルフェネリン(Flufenerin)、シフルメトフェン、レピメクチン、プロフルトリン、ジメフルトリンおよびメタフルミゾン；および
殺菌剤：例えばイソチアゾロン、例えば１，２−ベンズイソチアゾール−３（２Ｈ）−オン（ＢＩＴ）、５−クロロ−２−メチル−４−イソチアゾリン−３−オンと２−メチル−４−イソチアゾリン−３−オンならびに２−ｎ−オクチル−４−イソチアゾリン−３−オン（ＯＩＴ）との混合物、さらにカルベンダジム、クロロトルロン、２，２−ジブロモ−３−ニトリロプロピオンアミド（ＤＢＮＰＡ）、フルオメツロン、３−ヨード−２−プロピニルブチルカルバメート（ＩＰＢＣ）、イソプロツロン、プロメトリン、プロピコナゾール。
【０１１０】
組成物中の作用物質もしくは効果物質の濃度は、それ自体公知のように所望された使用目的に従い、かつ典型的には組成物の全質量に対して０．０１〜６０質量％の範囲に、殊に０．０５〜２０質量％の範囲にある。着色剤の場合、濃度は典型的には分散液の質量に対して０．１〜２０質量％の範囲にあり、作用物質の場合、典型的には０．０５〜５質量％の範囲にあり、ＵＶ安定剤の場合、典型的には０．０５〜５質量％の範囲にありかつ酸化防止剤の場合、典型的には組成物の質量に対して０．０５〜５質量％の範囲にある。
【０１１１】
本発明のさらに他の有利な一実施態様において、水性分散液は効果物質の他にすでに、工程ｂ）で使用される組成物中に含有されている少なくとも１つの架橋性化合物を含有する。この種の組成物は新規でありかつ同様に本発明の対象である。有利な成分、これらの組成物の濃度等に関して、以下の説明は工程ｂ）で使用される組成物と同じように適用される。
【０１１２】
工程ａ）での効果物質組成物によるリグノセルロース材料の含浸は、それ自体通常の方法で、例えば浸漬によって、場合により圧力と組み合わせられる真空の適用によってまたは塗膜(Streichen)、噴霧等の慣例の施与法によって行われうる。そのつど適用される含浸法は、当然のことながら、含浸されるべき材料の寸法に依存する。切りくずまたはストランドのような小さい寸法を有するリグノセルロース材料ならびに薄い張り板、すなわち表面対体積の比が大きい材料は、僅かな費用で、例えば浸漬または噴霧によって含浸されえ、それに対して比較的大きい寸法を有するリグノセルロース材料、殊に、その最も小さい広がりが５ｍｍを上回る材料、例えば無垢木材、無垢木材または木質材料からの成形部材は、圧力または真空の適用下で、殊に圧力と真空とを組み合わせて適用することによって含浸される。有利には、含浸は５０℃を下回る温度にて、例えば１５〜５０℃の範囲で実施される。
【０１１３】
一般に含浸の条件は、吸収される水性組成物の量が未処理の材料の乾燥質量に対して少なくとも２０質量％、頻繁に少なくとも３０質量％となるように選択される。吸収される水性組成物の量は、未処理の材料の乾燥質量に対して１００質量％までであってよくかつ、使用される未処理の材料の乾燥質量に対して頻繁に２０〜１００質量％の範囲に、有利には３０〜１００質量％の範囲に、および殊に４０〜１００質量％の範囲にある。含浸に使用される未処理の材料の湿度は非臨界状態でありかつ、例えば１００％までであってよい。ここでおよび以下で"湿度"という概念は、ＤＩＮ５２１８３に従う残留湿分含有率の概念と同義である。有利には、残留湿分含有率は木材の繊維飽和点を下回る。頻繁に、それは１〜８０％および殊に５〜５０％の範囲にある。
【０１１４】
浸漬のためにリグノセルロース材料は、場合により前乾燥後に、水性組成物を含有する容器中に浸漬される。浸漬は、有利には数秒〜２４時間、殊に１分〜６時間の時間にわたって行われる。通常、温度は１５℃〜５０℃の範囲にある。この際、リグノセルロース材料は水性組成物を吸収し、その際、水性組成物中における効果物質の濃度によって、温度および処理時間によって、リグノセルロース材料に吸収される効果物質の量が制御されうる。実際に吸収された効果物質の量は、含浸された材料の質量増加と水性組成物中における効果物質の濃度とを介して当業者により容易に算出されかつ制御されうる。例えば張り板は、水性の含浸組成物中にあるプレスローラ、いわゆるカレンダーを用いて前プレスしてよい。次いで、放圧に際して木材中に発生する真空により水性の含浸組成物の吸収が促進される。
【０１１５】
有利には、減少された圧力と高められた圧力との組み合わせを適用することにより含浸が行われる。このために、一般に１％〜１００％の範囲の湿度を有するリグノセルロース材料はまず、頻繁に１０〜５００ｍｂａｒの範囲におよび殊に４０〜１００ｍｂａｒの範囲にある減少された圧力下で、例えば水性組成物中へ浸漬することによって水性組成物と接触させられる。通常、時間の長さは１分〜１時間の範囲にある。これに、例えば２〜２０ｂａｒの範囲の、殊に４〜１５ｂａｒのおよび特に５〜１２ｂａｒの範囲の高められた圧力における段階が続く。通常、この段階の時間は１分〜１２時間の範囲にある。通常、温度は１５〜５０℃の範囲にある。この際、リグノセルロース材料は水性組成物を吸収し、その際、水性組成物中における効果物質の濃度によって、圧力によって、温度および処理時間によって、リグノセルロース材料に吸収される組成物ひいては効果物質の量が制御されうる。実際に吸収された効果物質の量は、ここでもリグノセルロース材料の質量増加を介して計算されうる。
【０１１６】
さらに含浸は、液体を表面上に施与する慣例の方法によって、例えば噴霧またはローラー塗布もしくは塗膜することによって行われうる。有利にはこのために、５０％を上回らない、殊に３０％を上回らない、例えば１２％〜３０％の範囲の湿度を有する材料が使用される。通常、施与は１５〜５０℃の範囲の温度にて行われる。噴霧は、通常の方法で、平面状または微粒状の物体を噴霧するために適した全ての装置において、例えばノズル配置(Duesenanordnungen)等を用いて行われうる。塗膜もしくはローラー塗布の場合、所望される水性組成物の量はローラー塗布または塗布することで平面状の材料に施与される。
【０１１７】
場合により、工程ｂ）での含浸前に工程ａ）で得られたリグノセルロース材料を、例えば工程ｂ）での含浸のために適した残留湿分に乾燥してよい。しかし一方で、効果物質の他に架橋性化合物も含有する水性組成物を使用することによって乾燥工程を省くかまたは工程ａ）および工程ｂ）を一緒に実施してもよい。
【０１１８】
工程ｂ）で使用される水性組成物の架橋性化合物もしくは効果物質の組成物中における架橋性化合物は低分子化合物または僅かな分子量を有するオリゴマーであり、それらは一般に水中で完全に溶解して存在する。通常、架橋性化合物の分子量は４００ダルトンを下回る。想定されるのは、化合物がこの特性に基づき木材の細胞壁に浸透しえ、かつ硬化に際して細胞壁の機械的安定性を改善しかつ水により引き起こされるその膨潤を防止するということである。
【０１１９】
架橋性化合物のための例は以下のものであるが、それらに制限されない：
−  １，３−ビス（ヒドロキシメチル）−４，５−ジヒドロキシイミダゾリジン−２−オン（ＤＭＤＨＥＵ）、
−  Ｃ１〜Ｃ６−アルカノール、Ｃ２〜Ｃ８−ポリオールまたはオリゴアルキレングリコールで変性されている、１，３−ビス（ヒドロキシメチル）−４，５−ジヒドロキシイミダゾリジノン（変性ＤＭＤＨＥＵもしくはｍＤＭＤＨＥＵ）、
−  １，３−ビス（ヒドロキシメチル）尿素、
−  １，３−ビス（メトキシメチル）尿素、
−  １−ヒドロキシメチル−３−メチル尿素、
−  １，３−ビス（ヒドロキシメチル）イミダゾリジン−２−オン（ジメチロールエチレン尿素）、
−  １，３−ビス（ヒドロキシメチル）−１，３−ヘキサヒドロピリミジン−２−オン（ジメチロールプロピレン尿素）
−  １，３−ビス（メトキシメチル）−４，５−ジヒドロキシイミダゾリジン−２−オン（ＤＭｅＤＨＥＵ）、
−  テトラ（ヒドロキシメチル）アセチレンジ尿素
−  低分子メラミン−ホルムアルデヒド樹脂（ＭＦ樹脂）、例えば２−、３−、４−、５−、または６重にメチロール化されたメラミン、例えばトリ（ヒドロキシメチル）メラミン（＝２，４，６−トリス−（Ｎ−ヒドロキシメチル）アミノ）−１，３，５−トリアジンおよび
−  低分子メラミン−ホルムアルデヒド樹脂（ＭＦ樹脂）、例えば２−、３−、４−、５−、または６重にメチロール化されたメラミン、例えばＣ１〜Ｃ６−アルカノール、Ｃ２〜Ｃ６−ポリオールまたはオリゴアルキレングリコールで変性されているトリ（ヒドロキシメチル）メラミン（変性ＭＦ樹脂）。
【０１２０】
架橋性化合物は、典型的には水性組成物の形において使用される。
【０１２１】
化合物Ｖの水性組成物、それらの前縮合物およびそれらの反応生成物は、例えばＷＯ２００４／０３３１７１、ＷＯ２００４／０３３１７０、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版  ＣＤ−ＲＯＭ版、Ｗｉｌｅｙ−ＶＣＨ、Ｗｅｉｎｈｅｉｍ １９９７の中のＫ．Ｆｉｓｃｈｅｒ他"Ｔｅｘｔｉｌｅ  Ａｕｘｉｌｉａｒｉｅｓ−Ｆｉｎｉｓｈｉｎｇ  Ａｇｅｎｔｓ"第７．２．２章およびそこで引用される文献、ＵＳ２，７３１，３６４、ＵＳ２，９３０，７１５、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版  ＣＤ−ＲＯＭ版、Ｗｉｌｅｙ−ＶＣＨ、Ｗｅｉｎｈｅｉｍ １９９７の中のＨ．Ｄｉｅｍ他"Ａｍｉｎｏ−Ｒｅｓｉｎｓ"第７．２．１章および第７．２．２章およびそこで引用される文献、Ｈｏｕｂｅｎ−Ｗｅｙｌ  Ｅ２０／３、第１８１１頁〜第１８９０頁からそれ自体公知でありかつ、通常、繊維仕上のための架橋剤として使用される。Ｎ−メチロール化尿素化合物Ｖとアルコールとの反応生成物、例えば変性１，３−ビス（ヒドロキシメチル）−４，５−ジヒドロキシイミダゾリジノン−２（ｍＤＭＤＨＥＵ）は、例えばＵＳ４，３９６，３９１およびＷＯ９８／２９３９３から公知である。その他の点では、化合物Ｖならびにそれらの反応生成物および前縮合物は商業的に得られる。
【０１２２】
本発明の有利な一実施態様において架橋性化合物は、前で定義されたように、尿素単位（Ｎ−Ｃ（Ｏ）−Ｎ）の窒素原子にそのつど基ＣＨ２ＯＲを有する尿素化合物Ｖ、ならびにこの種の尿素化合物ＶとＣ１〜Ｃ６−アルカノール、Ｃ２〜Ｃ６−ポリオールおよびオリゴアルキレングリコールとの反応生成物の中から選択される。殊に架橋性化合物は、１，３−ビス（ヒドロキシメチル）−４，５−ジヒドロキシイミダゾリジン−２−オンおよびＣ１〜Ｃ６−アルカノール、Ｃ２〜Ｃ６−ポリオール、および／またはポリアルキレングリコールで変性された１，３−ビス（ヒドロキシメチル）−４，５−ジヒドロキシイミダゾリジン−２−オンの中から選択される。ポリアルキレングリコールのための例は、殊に下で記載されるオリゴ−およびポリ−Ｃ２〜Ｃ４−アルキレングリコールである。
【０１２３】
ｍＤＭＤＨＥＵは、１，３−ビス（ヒドロキシメチル）−４，５−ジヒドロキシイミダゾリジノン−２と、Ｃ１〜Ｃ６−アルカノール、Ｃ２〜Ｃ６−ポリオール、オリゴエチレングリコールまたはこれらのアルコールの混合物との反応生成物である。適切なＣ１〜Ｃ６−アルカノールは、例えばメタノール、エタノール、ｎ−プロパノール、イソ−プロパノール、ｎ−ブタノールおよびｎ−ペンタノールであり、有利なのはメタノールである。適切なポリオールはエチレングリコール、ジエチレングリコール、１，２−および１，３−プロピレングリコール、１，２−、１，３−、および１，４−ブチレングリコールおよびグリセリンである。適切なポリアルキレングリコールのための例は、殊に以下で記載されるオリゴ−およびポリ−Ｃ２〜Ｃ４−アルキレングリコールである。ｍＤＭＤＨＥＵの製造のために、ＤＭＤＨＥＵはアルカノール、ポリオールまたはポリアルキレングリコールと混合される。この際、一価のアルコール、ポリオール、またはオリゴ−もしくはポリアルキレングリコールは、通常、ＤＭＤＨＥＵに対してモル当量０．１〜２．０、殊に０．２〜２ずつの比で使用される。通常、ＤＭＤＨＥＵ、ポリオールまたはポリアルキレングリコールとからの混合物は、有利には２０〜７０℃の温度および、有利には１〜２．５のｐＨ値にて水中で反応させられ、その際、一般にｐＨ値は反応後に４〜８の範囲に設定される。
【０１２４】
本発明のさらに他の有利な一実施態様において架橋性化合物は、少なくとも２重に、例えば２−、３−、４−、５−または６重に、特に３重にメチロール化されたメラミン（ポリ（ヒドロキシメチル）メラミン）およびＣ１〜Ｃ６−アルカノール、Ｃ２〜Ｃ６−ポリオールおよび／またはポリアルキレングリコールで変性されたポリ（ヒドロキシメチル）メラミンの中から選択される。ポリアルキレングリコールのための例は、殊に以下で記載されるオリゴ−およびポリ−Ｃ２〜Ｃ４−アルキレングリコールである。
【０１２５】
本発明により使用される水性組成物は、前記のアルコール、例えばＣ１〜Ｃ６−アルカノール、Ｃ２〜Ｃ６−ポリオール、オリゴ−およびポリアルキレングリコールまたはこれらのアルコールの混合物の１つ以上も含有してよい。適切なＣ１〜Ｃ６−アルカノールは、例えばメタノール、エタノール、ｎ−プロパノール、イソ−プロパノール、ｎ−ブタノールおよびｎ−ペンタノールであり、有利なのはメタノールである。適切なポリオールはエチレングリコール、ジエチレングリコール、１，２−および１，３−プロピレングリコール、１，２−、１，３、−および１，４−ブチレングリコールおよびグリセリンである。適切なオリゴ−およびポリアルキレングリコールは、殊にオリゴ−およびポリ−Ｃ２〜Ｃ４−アルキレングリコール、特にエチレンオキシドおよび／またはプロピレンオキシドのホモ−およびコオリゴマーであり、それらは場合により、低分子開始剤、例えば、少なくとも２つのＯＨ基、例えば１，３−プロパンジオール、１，３−および１，４−ブタンジオール、１，５−ペンタンジオール、１，６−ヘキサンジオール、グリセリン、トリメチロールエタン、トリメチロールプロパン、エリトリット、およびペンタエリトリット、ならびにペンタイト(Pentite)およびヘキサイト(Hexite)、例えばリビット(Ribit)、アラビット(Arabit)、キシリット(Xylit)、ダルシット(Dulcit)、マンニット(Mannit)およびソルビットならびにイノジット(Inosit)を有する脂肪族または脂環式ポリオールまたは、少なくとも２つのＮＨ２基、例えばジエチレントリアミン、トリエチレンテトラミン、テトラエチレンペンタミン、プロピレンジアミン−１，３、ジプロピレントリアミン、１，４，８−トリアザオクタン、１，５，８，１２−テトラアザドデカン、ヘキサメチレンジアミン、ジヘキサメチレントリアミン、１，６−ビス−（３−アミノプロピルアミノ）ヘキサン、Ｎ−メチルジプロピレントリアミンまたはポリエチレンイミンを有する脂肪族または脂環式ポリアミンの存在下で得られ、その中で、ジエチレングリコール、トリエチレングリコール、ジ−、トリ−およびテトラプロピレングリコールおよび低分子Ｐｌｕｒｏｎｉｃ（Ｒ）−ＢＡＳＦの商標（例えばＰｌｕｒｏｎｉｃ（Ｒ）ＰＥ３１００、ＰＥ４３００、ＰＥ４４００、ＲＰＥ１７２０、ＲＰＥ１７４０）が有利である。
【０１２６】
通常、水性組成物中における架橋性化合物の濃度は、組成物の全質量に対して１〜６０質量％の範囲に、頻繁に１０〜６０質量％の範囲におよび殊に１５〜５０質量％の範囲にある。硬化性の水性組成物が前記のアルコールの１つを含有する場合、その濃度は有利には１〜５０質量％の範囲に、殊に５〜４０質量％の範囲にある。通常、架橋性化合物およびアルコールの全量は、水性組成物の全質量の１０〜６０質量％および殊に２０〜５０質量％となる。
【０１２７】
一般に工程ｂ）で使用される水性組成物は、化合物Ｖ、もしくはその反応生成物または前縮合物の架橋を引き起こす少なくとも１つの触媒Ｋを含有する。一般に触媒Ｋとして、金属ハロゲン化物、金属硫酸塩、金属硝酸塩、金属リン酸塩、金属テトラフルオロホウ酸塩の群からの金属塩；三フッ化ホウ素；ハロゲン化アンモニウム、硫酸アンモニウム、シュウ酸アンモニウムおよびリン酸二アンモニウムの群からのアンモニウム塩；ならびに有機カルボン酸、有機スルホン酸、ホウ酸、リン酸、硫酸および塩酸が適している。
【０１２８】
触媒Ｋとして適した金属塩のための例は、殊に塩化マグネシウム、硫酸マグネシウム、塩化亜鉛、塩化リチウム、臭化リチウム、塩化アルミニウム、硫酸アルミニウム、硝酸亜鉛およびテトラフルオロホウ酸ナトリウムである。
【０１２９】
触媒Ｋとして適したアンモニウム塩のための例は、殊に塩化アンモニウム、硫酸アンモニウム、シュウ酸アンモニウムおよびリン酸二アンモニウムである。
【０１３０】
触媒Ｋとして、殊に水溶性有機カルボン酸、例えばマレイン酸、ギ酸、クエン酸、酒石酸およびシュウ酸、さらにベンゼンスルホン酸、例えばｐ−トルエンスルホン酸も適しており、また一方で無機酸、例えば塩酸、リン酸、硫酸、ホウ酸およびそれらの混合物も適している。
【０１３１】
有利には、触媒Ｋは、塩化マグネシウム、塩化亜鉛、硫酸マグネシウム、硫酸アルミニウムおよびそれらの混合物の中から選択され、その際、塩化マグネシウムがとりわけ有利である。
【０１３２】
通常、触媒Ｋは、工程ｂ）で含浸される少し前になって初めて水性分散液に添加される。通常、それは水性組成物中に含有される硬化性成分の全質量に対して１〜２０質量％、殊に２〜１０質量％の量で使用される。水性組成物の全質量に対する触媒の濃度は、通常０．１〜１０質量％の範囲におよび殊に０．５〜５質量％の範囲にある。
【０１３３】
工程ｂ）での含浸は、それ自体通常の方法で、例えば浸漬によって、場合により圧力と組み合わせられる真空の適用によってまたは、例えば塗膜、噴霧等の慣例の施与法によって行われうる。そのつど適用される含浸法は、当然のことながら、含浸されるべき材料の寸法に依存する。切りくずまたはストランドのような小さい寸法を有するリグノセルロース材料ならびに薄い張り板、すなわち表面対体積の比が大きい材料は、僅かな費用で、例えば浸漬または噴霧することによって含浸されえ、それに対して比較的大きい寸法を有するリグノセルロース材料、殊に、その最も小さい広がりが５ｍｍを上回る材料、例えば無垢木材、無垢木材または木質材料からの成形部材は、圧力または真空の適用下で、殊に圧力と真空とを組み合わせて適用することによって含浸される。有利には、含浸は５０℃を下回る温度にて、例えば１５〜５０℃の範囲の温度にて実施される。
【０１３４】
一般に工程ｂ）での含浸の条件は、吸収される水性組成物の硬化性成分の量が工程ａ）で得られた材料の乾燥質量に対して少なくとも１質量％となるように選択される。吸収される硬化性成分の量は、工程ａ）で得られた材料の乾燥質量に対して１００質量％までであってよくかつ、工程ａ）で得られた材料の乾燥質量に対して頻繁に１〜６０質量％の範囲に、有利には５〜５０質量％の範囲に、および殊に１０〜３０質量％の範囲にある。工程ｂ）での含浸に使用される材料の湿度は非臨界状態でありかつ、例えば１００％までである。ここでおよび以下で"湿度"という概念は、ＤＩＮ５２１８３に従う残留湿分含有率の概念と同義である。有利には、残留湿分含有率は木材の繊維飽和点を下回る。頻繁に、それは１〜８０％および殊に５〜５０％の範囲にある。
【０１３５】
浸漬のためにリグノセルロース材料は、場合により前乾燥後に、水性組成物を含有する容器中に浸漬される。浸漬は、有利には数秒〜２４時間、殊に１分〜６時間の時間にわたって行われる。通常、温度は１５℃〜５０℃の範囲にある。この際、リグノセルロース材料は水性組成物を吸収し、その際、水性組成物中における非水性成分（すなわち硬化性成分）の濃度によって、温度および処理期間によって、リグノセルロース材料に吸収されるこれらの成分の量が制御されうる。実際に吸収された成分の量は、含浸された材料の質量増加と水性組成物中における成分の濃度とを介して当業者により容易に算出されかつ制御されうる。例えば張り板は、水性の含浸組成物中にあるプレスローラ、いわゆるカレンダーを用いて前プレスしてよい。次いで、放圧に際して木材中に発生する真空により水性の含浸組成物の吸収が促進される。
【０１３６】
有利には、減少された圧力と高められた圧力との組み合わせを適用することにより含浸が行われる。このために、一般に１％〜１００％の範囲の湿度を有するリグノセルロース材料はまず、頻繁に１０〜５００ｍｂａｒの範囲におよび殊に４０〜１００ｍｂａｒの範囲にある減少された圧力下で、例えば水性組成物中へ浸漬することによって水性組成物と接触させられる。通常、時間の長さは１分〜１時間の範囲にある。これに、例えば２〜２０ｂａｒの範囲の、殊に４〜１５ｂａｒおよび特に５〜１２ｂａｒの範囲の高められた圧力における段階が続く。通常、この段階の時間は１分〜１２時間の範囲にある。通常、温度は１５〜５０℃の範囲にある。この際、リグノセルロース材料は水性組成物を吸収し、その際、水性組成物中における非水性成分（すなわち硬化性成分）の濃度によって、圧力によって、温度および処理時間によって、リグノセルロース材料に吸収されるこれらの成分の量が制御されうる。実際に吸収された量は、ここでもリグノセルロース材料の質量増加を介して計算されうる。
【０１３７】
さらに含浸は、液体を表面上に施与するための慣例の方法によって、例えば噴霧またはローラー塗布もしくは塗膜することによって行われうる。有利にはこのために、５０％を上回らない、殊に３０％を上回らない、例えば１２％〜３０％の範囲の湿度を有する材料が使用される。通常、施与は１５〜５０℃の範囲の温度にて行われる。噴霧は、通常の方法で、平面状または微粒状の物体を噴霧するために適した全ての装置において、例えばノズル配置等を用いて行われうる。塗膜もしくはローラー塗布の場合、所望される水性組成物の量はローラー塗布または塗布することで平面状の材料に施与される。
【０１３８】
引き続き工程ｃ）において、工程ｂ）で使用された水性組成物の架橋性成分の硬化が行われる。硬化は、従来技術において記載される方法と同じように実施されえ、例えばＷＯ２００４／０３３１７０およびＷＯ２００４／０３３１７１の中で記載される方法に従って実施されうる。
【０１３９】
典型的には硬化は、工程ｂ）で得られた材料を、８０℃を上回る、殊に９０℃を上回る、例えば９０〜２２０℃の範囲および殊に１００〜２００℃の範囲の温度にて処理することによって行われる。硬化させるために必要な時間は、典型的には１０分〜７２時間の範囲にある。張り板および微粒状リグノセルロース材料の場合、むしろより高い温度およびより短い時間を適用してよい。硬化に際して、リグノセルロース材料中の細孔は、硬化された含浸剤で満たされるのみならずまた、含浸剤とリグノセルロース材料自体との間で架橋が生じる。
【０１４０】
場合により、硬化させる前に乾燥工程（以下でまた前乾燥工程）を実施してよい。この際、尿素化合物の硬化／架橋において反応しない、水性組成物の揮発性成分、殊に水および過剰の有機溶媒が部分的にまたは完全に除去される。前乾燥とは、リグノセルロース材料が材料の種類に応じて約３０質量％にある繊維飽和点以下で乾燥されることを意味する。この前乾燥は、大きいサイズの物体の場合、殊に無垢木材の場合に亀裂が形成される危険を押さえる。小さいサイズの材料または張り板の場合、前乾燥は省いてよい。しかしながら大きい寸法を有する材料の場合、前乾燥は有利である。別個の前乾燥が実施される場合、これは有利には２０〜８０℃の範囲の温度にて行われる。選択される乾燥温度に依存して、組成物中に含有される硬化性成分の部分的なまたは完全な硬化／架橋が行われうる。通常、含浸された材料の前乾燥／架橋を組み合わせたものは、５０℃〜２２０℃、殊に８０〜２００℃に達してよい温度プロフィールを作成することによって行われる。
【０１４１】
硬化／乾燥は、慣例のフレッシュエアー−排気系(Frischluft-Abluft System)において、例えば回転乾燥機で実施してよい。有利には、前乾燥は、微粒状リグノセルロース材料の湿分含有率が乾燥質量に対して前乾燥後に３０％を上回らない、殊に２０％を上回らないように行われる。有利でありうるのは、乾燥／硬化を、乾燥質量に対して＜１０％および殊に＜５％の湿分含有率まで行うことである。湿分含有率は、温度、時間および前乾燥に際して選択される圧力によって容易に制御されうる。
【０１４２】
場合により、乾燥／硬化前に付着している液体は機械的な方法で除去される。
【０１４３】
大きいサイズの材料の場合、これらを乾燥／硬化する際に、例えば加熱プレスにおいて定着させることが有利であることがわかった。
【０１４４】
工程ｂ）で含浸されたもしくは工程ｃ）で硬化されたリグノセルロース材料は、それがすでに調製された最終生成物でない場合、公知の方法で後処理されえ、微粒状材料の場合、成形体、例えばＯＳＢ板（オリエンティッド・ストラクチュラル・ボード(oriented structural board））、パーティクルボード、ウェハーボード、ＯＳＬ板およびＯＳＬ成形部材（オリエンティッド・ストランド・ランバー(Oriented-Strand-Lumber)）、ＰＳＬ板およびＰＳＬ成形部材（パラレル・ストランド・ランバー(Parallel-Strand-Lumber)）、インシュレーションボードおよび中密度繊維板（ＭＤＦ）および高密度繊維板（ＨＤＦ）、木材プラスチック複合体（ＷＰＣ）等が得られ、張り板の場合、張り板材料、例えばＯＳＬ化粧板およびＰＳＬ化粧板(オリエンティッド・ストランド・ランバーもしくはパラレル・ストランド・ランバー(parallel strand lumber)）を含めた、化粧繊維板(furnierte Faserplatten)、化粧指物用板(furnierte Tischlerplatten)、化粧パーティクルボード、合板、膠質材(Leimholz)、層状材(Lagenholz)、張り板積層材(Furnierschichtholz)（例えばＫｅｒｔｏ−積層材）、複合板、積層された張り板材料（単板積層材 (Laminated Veneer Lumber) ＬＶＬ）、装飾用張り板材料、例えば装飾パネル、被覆パネル、既製の寄木張りパネル(Fertigparkett-Paneele)、また一方で非平面状の３次元に形作られた構成部材、例えば層状材成形品、合板成形品、および少なくとも１つの張り板層で被覆された他の任意の成形品が得られる。後処理は工程ｂ）での含浸の直後に、一方でまたは工程ｃ）での硬化に続けて行ってよい。含浸された張り板の場合、有利には後処理は硬化工程の前にまたは硬化工程と一緒に実施される。微粒状材料からの成形体の場合、形状付与工程および硬化工程は同時に実施されうる。
【０１４５】
含浸されたリグノセルロース材料が無垢木材または調製された木質材料である場合、これは工程ｃ）での処理前に通常の方法において、例えば鋸で挽く、鉋で削る、研磨する等によって処理してよい。殊に、本発明により含浸されたかつ硬化された無垢木材は、湿気および殊に天候の影響下にさらされる対象物を製造するのに適しており、例えば建築用材、梁材、木材からの建築用構成材のために、木材バルコニー、屋根板(Dachschindeln)、フェンス、リグノセルロースマスト(Lignocellulosemasten)、道路の塀(Bahnschwellen)のために、屋内改造(Innenausbau)および上甲板構造物(Decksaufbauten)のための船舶建造において適している。
【０１４６】
以下の例は本発明を具体的に説明するのに役立つ。
【０１４７】
顔料で含浸するための一般規定：
市販の固形または水性の顔料調製物または液体の染料調製物（表１を参照のこと）を、表２の中で記載される濃度に水で希釈する。硫酸の添加によって６〜８のｐＨ値を設定する。この水性配合物の１００質量部に、室温にて攪拌しながらＮ，Ｎ−ビス（ヒドロキシメチル）−４，５−ビスヒドロキシイミダゾリン−２−オン（ＢＡＳＦ−ＡｋｔｉｅｎｇｅｓｅｌｌｓｃｈａｆｔのＦｉｘａｐｒｅｔ（Ｒ）ＣＰ）の市販の濃縮された水性配合物の３０質量部を添加する。
【０１４８】
比較目的のために、Ｎ，Ｎ−ビス（ヒドロキシメチル）−４，５−ビスヒドロキシイミダゾリン−２−オンを添加しなかった相応する組成物をテストした。
【０１４９】
そうして得られた配合物中に、前部表面が２−Ｋ−ラッカー(Lack)で塗られている３ｃｍ×３ｃｍ×３ｃｍの寸法を有する方形のマツ材(Kiefernholzwuerfel)を完全に浸漬し、重りで負荷をかけかつ軽度の減圧にて１時間貯蔵した。次いで、含浸組成物を標準圧力にてさらに４時間作用させた。次いで、そのように含浸された木材片を空気循環乾燥キャビネット(Umluft-Trockenschrank)中で３６時間１２０℃にて乾燥した。
【０１５０】
適用技術試験：
得られた試験体を鋸で２等分にし、かつ目視により染料の浸透を検査した。本発明により製造された木材本体と同様また本発明によらないで製造された木材本体にも完全に染料が浸透していた。
【０１５１】
耐移染性(Migrationsbestaendigkeit)を評価するために、そのつど２等分にした木材片を周囲温度にて水中で一週間貯蔵しかつ着色剤の浸出を目視評価した。浸出は、以下の評定段階に従って評価した。
【０１５２】
１  浸出なし
２  軽度の浸出
３  浸出
４  激しい浸出
結果は表２の中で記載されている。
【０１５３】
【表１】
2008540159.tif 000003
【０１５４】
テストした全ての顔料配合物はポリマーのアニオン性分散剤を含有していた。
【表２】
2008540159.tif 000004
【手続補正書】
【提出日】平成19年3月31日(2007.3.31)
【手続補正１】
【補正対象書類名】特許請求の範囲
【補正対象項目名】全文
【補正方法】変更
【補正の内容】
【特許請求の範囲】
【請求項１】
リグノセルロース材料を効果物質で含浸するための方法であって、以下の工程：
ａ）少なくとも１つの効果物質を溶解したまたは分散した形において含有する液体配合物によりリグノセルロース材料を含浸する工程、その際、効果物質は、着色剤、ＵＶ安定剤および酸化防止剤の中から選択される、および
ｂ）工程ａ）の間または工程ａ）に引き続き、以下
α）式ＣＨ２ＯＲ［式中、Ｒは水素またはＣ１〜Ｃ４−アルキルである］の少なくとも２つのＮに結合した基、および／または２つの窒素原子を架橋する１，２−ビスヒドロキシエタン−１，２−ジイル基を有する低分子化合物Ｖ、
β）化合物Ｖの前縮合物および
γ）化合物Ｖと、Ｃ１〜Ｃ６−アルカノール、Ｃ２〜Ｃ６−ポリオールおよびオリゴアルキレングリコールの中から選択される少なくとも１つのアルコールとの反応生成物または混合物、
の中から選択される、少なくとも１つの架橋性化合物を含有する硬化性の水性組成物で含浸する工程、および
ｃ）工程ｂ）で得られた材料を、高められた温度にて処理する工程、
を包含する、リグノセルロース材料を効果物質で含浸するための方法。
【請求項２】
効果物質を水性組成物の形において使用し、該水性組成物中で効果物質は溶解したまたは分散した形において２０００ｎｍを上回らない粒径で存在する、請求項１記載の方法。
【請求項３】
工程ａ）で使用される組成物が、水相中で分散した少なくとも１つの顔料および／または顔料とは異なる分散した効果物質を５０〜２０００ｎｍの範囲の平均粒径で含有する、請求項２記載の方法。
【請求項４】
工程ａ）で使用される組成物が、アニオン性ポリマー分散剤および中性ポリマー分散剤の中から選択される少なくとも１つのポリマー分散剤を含有する、請求項３記載の方法。
【請求項５】
工程ａ）で使用される組成物が、効果物質を０．０１〜６０質量％の濃度で含有する、請求項１から４までのいずれか１項記載の方法。
【請求項６】
硬化性組成物の架橋性化合物を、
−  １，３−ビス（ヒドロキシメチル）−４，５−ジヒドロキシイミダゾリジン−２−オン、
−  Ｃ１〜Ｃ６−アルカノール、Ｃ２〜Ｃ６−ポリオールまたはオリゴアルキレングリコールで変性されている、１，３−ビス（ヒドロキシメチル）−４，５−ジヒドロキシイミダゾリジノン、
−  １，３−ビス（ヒドロキシメチル）尿素、
−  １，３−ビス（メトキシメチル）尿素；
−  １−ヒドロキシメチル−３−メチル尿素、
−  １，３−ビス（ヒドロキシメチル）イミダゾリジン−２−オン（ジメチロールエチレン尿素）、
−  １，３−ビス（ヒドロキシメチル）−１，３−ヘキサヒドロピリミジン−２−オン（ジメチロールプロピレン尿素）
−  １，３−ビス（メトキシメチル）−４，５−ジヒドロキシイミダゾリジン−２−オン（ＤＭｅＤＨＥＵ）、
−  テトラ（ヒドロキシメチル）アセチレンジ尿素
−  低分子メラミン−ホルムアルデヒド樹脂および
−  Ｃ１〜Ｃ６−アルカノール、Ｃ２〜Ｃ６−ポリオールまたはオリゴアルキレングリコールで変性されている低分子メラミン−ホルムアルデヒド樹脂（変性ＭＦ樹脂）
の中から選択する、請求項１から５までのいずれか１項記載の方法。
【請求項７】
水性の硬化性組成物中での架橋性化合物の濃度が、組成物の全質量に対して１〜６０質量％の範囲にある、請求項１から６までのいずれか１項記載の方法。
【請求項８】
水性組成物が、架橋性化合物の硬化を引き起こす触媒Ｋを付加的に含有する、請求項１から７までのいずれか１項記載の方法。
【請求項９】
触媒Ｋを、金属ハロゲン化物、金属硫酸塩、金属硝酸塩、金属リン酸塩、金属テトラフルオロホウ酸塩の群からの金属塩；三フッ化ホウ素；ハロゲン化アンモニウム、硫酸アンモニウム、シュウ酸アンモニウムおよびリン酸二アンモニウムの群からのアンモニウム塩；有機カルボン酸、有機スルホン酸、ホウ酸、リン酸、硫酸および塩酸の中から選択する、請求項８記載の方法。
【請求項１０】
工程ｂ）を工程ａ）に続けて実施する、請求項１から９までのいずれか１項記載の方法。
【請求項１１】
工程ａ）およびｂ）を同時に実施する、請求項１から９までのいずれか１項記載の方法。
【請求項１２】
ｉ）少なくとも１つの溶解したまたは分散した効果物質および
ｉｉ）ｂ）以下から選択される少なくとも１つの架橋性化合物：
α）式ＣＨ２ＯＲ［式中、Ｒは水素またはＣ１〜Ｃ４−アルキルである］の少なくとも２つのＮに結合した基、および／または２つの窒素原子を架橋する１，２−ビスヒドロキシエタン−１，２−ジイル基を有する低分子化合物Ｖ、
β）化合物Ｖの前縮合物および
γ）化合物Ｖと、Ｃ１〜Ｃ６−アルカノール、Ｃ２〜Ｃ６−ポリオールおよびオリゴアルキレングリコールの中から選択される少なくとも１つのアルコールとの反応生成物または混合物、
を含有する水性組成物を使用する、請求項１１記載の方法。
【請求項１３】
５０℃を下回る温度にて含浸を行う、請求項１から１２までのいずれか１項記載の方法。
【請求項１４】
リグノセルロースの材料が木材または木質材料である、請求項１から１３までのいずれか１項記載の方法。
【請求項１５】
請求項１から１４までのいずれか１項記載の方法によって得られる、リグノセルロース材料。
【請求項１６】
ｉ）着色剤、ＵＶ安定剤および酸化防止剤の中から選択される、少なくとも１つの溶解したまたは分散した効果物質および
ｉｉ）以下から選択される少なくとも１つの架橋性化合物：
α）式ＣＨ２ＯＲ［式中、Ｒは水素またはＣ１〜Ｃ４−アルキルである］の少なくとも２つのＮに結合した基、および／または２つの窒素原子を架橋する１，２−ビスヒドロキシエタン−１，２−ジイル基を有する低分子化合物Ｖ、
β）化合物Ｖの前縮合物および
γ）化合物Ｖと、Ｃ１〜Ｃ６−アルカノール、Ｃ２〜Ｃ６−ポリオールおよびオリゴ−Ｃ２〜Ｃ４−アルキレングリコールの中から選択される少なくとも１つのアルコールとの混合物、
を含有する水性組成物。
【請求項１７】
水相中で分散した少なくとも１つの顔料および／または分散した効果物質を５０〜２０００ｎｍの範囲の平均粒径で含有する、請求項１６記載の組成物。
【請求項１８】
少なくとも１つのアニオン性ポリマー分散剤を付加的に含有する、請求項１７記載の組成物。
【請求項１９】
効果物質を０．１〜２０質量％の濃度で含有する、請求項１６から１８までのいずれか１項記載の組成物。
【請求項２０】
水相中で分散した少なくとも１つの顔料を５０〜２０００ｎｍの範囲の平均粒径で含有しかつ少なくとも１つのアニオン性ポリマー分散剤およびポリエーテル構造を有する少なくとも１つの非イオン性の水溶性表面活性物質を含有する、リグノセルロース材料を含浸するための水性の効果物質組成物の使用。
【請求項２１】
リグノセルロース材料が木材を包含する、請求項２０記載の使用。
【請求項２２】
リグノセルロース材料が無垢木材の本体である、請求項２１記載の使用。
【国際調査報告】
2008540159.tif 000005
2008540159.tif 000006
2008540159.tif 000007
2008540159.tif 000008